(57)【特許請求の範囲】
【請求項１】
式ＩＩ
【化１】
0005980365.tif 000032
の化合物であって、その式中、
Ｒ７が式Ｖ
【化２】
0005980365.tif 000033
の基、水素、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｒ１０が式ＶＩ
【化３】
0005980365.tif 000034
の基、水素、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｒ１３が式ＶＩＩ
【化４】
0005980365.tif 000035
の基、水素、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｒ８、Ｒ９、Ｒ１１、Ｒ１２、Ｒ１４及びＲ１５がそれぞれ互いに独立してＣ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｚ５、Ｚ６、Ｚ７、Ｚ８、Ｚ９、Ｚ１０、Ｚ１３、Ｚ１４及びＺ１５がそれぞれ互いに独立してＣ１−Ｃ１８アルキルオキシ、Ｃ３−Ｃ１８アルケニルオキシ、Ｃ３−Ｃ１２シクロアルキルオキシ、Ｃ５−Ｃ８シクロアルケニルオキシ、Ｃ６−Ｃ１０ビシクロアルキルオキシ、Ｃ３−Ｃ１８アルキニルオキシ、Ｃ６−Ｃ１０アリールオキシ、Ｃ７−Ｃ９アラルキルオキシ又はＣ１−Ｃ４アルキル又はＣ６−Ｃ１０アリールによって置換されたＣ７−Ｃ２０アラルキルオキシであり；
Ｘ２、Ｘ３及びＸ４がそれぞれ互いに独立してＣ２−Ｃ１２アルキレン又はヒドロキシルによって置換されたＣ３−Ｃ１２アルキレンである、前記化合物。
【請求項２】
Ｒ７が式Ｖの基、水素、Ｃ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｒ１０が式ＶＩの基、水素、Ｃ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｒ１３が式ＶＩＩの基、水素、Ｃ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｒ８、Ｒ９、Ｒ１１、Ｒ１２、Ｒ１４及びＲ１５がそれぞれ互いに独立してＣ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｚ５、Ｚ６、Ｚ７、Ｚ８、Ｚ９、Ｚ１０、Ｚ１３、Ｚ１４及びＺ１５がそれぞれ互いに独立してＣ１−Ｃ１２アルキルオキシ、Ｃ３−Ｃ１２アルケニルオキシ、Ｃ５−Ｃ８シクロアルキルオキシ、Ｃ５−Ｃ７シクロアルケニルオキシ、ベンジルオキシであり；
Ｘ２、Ｘ３及びＸ４がそれぞれ互いに独立してＣ２−Ｃ６アルキレンである、請求項１に記載の化合物。
【請求項３】
Ｒ８、Ｒ９、Ｒ１１、Ｒ１２、Ｒ１４及びＲ１５がそれぞれ互いに独立してＣ１−Ｃ１２アルキルである、請求項１又は２に記載の化合物。
【請求項４】
Ｒ７が式Ｖの基であり、Ｒ１０が式ＶＩの基であり且つＲ１３が式ＶＩＩの基である、請求項１から３までのいずれか１項に記載の化合物。
【請求項５】
Ｚ５、Ｚ６、Ｚ７、Ｚ８、Ｚ９、Ｚ１０、Ｚ１３、Ｚ１４及びＺ１５が互いに独立してメチルオキシ、エチルオキシ、プロピルオキシ、オクチルオキシ、ウンデシルオキシ、シクロヘキシルオキシ又はプロパ−２−エニルオキシである、請求項１から４までのいずれか１項に記載の化合物。
【請求項６】
Ｒ７、Ｒ１０及びＲ１３がそれぞれ互いに独立して水素、Ｃ１−Ｃ１２アルキル又はＣ５−Ｃ８シクロアルキルである、請求項１から３までのいずれか１項に記載の化合物。
【請求項７】
Ｒ７が式Ｖの基又は水素であり；
Ｒ１０が式ＶＩの基又は水素であり；
Ｒ１３が式ＶＩＩの基又は水素であり；
Ｒ８、Ｒ９、Ｒ１１、Ｒ１２、Ｒ１４及びＲ１５がそれぞれ互いに独立してＣ１−Ｃ１２アルキルであり；
Ｚ５、Ｚ６、Ｚ７、Ｚ８、Ｚ９、Ｚ１０、Ｚ１３、Ｚ１４及びＺ１５がそれぞれ互いに独立してＣ１−Ｃ１２アルキルオキシであり、Ｃ３−Ｃ１２アルキルオキシの場合、酸素に隣接するα位及びβ位の両方の炭素原子が分枝していない；
Ｘ２、Ｘ３及びＸ４がそれぞれ互いに独立してＣ２−Ｃ６アルキレンである、請求項１から３までのいずれか１項に記載の化合物。
【請求項８】
Ｘ２、Ｘ３及びＸ４がエチレンである、請求項１から７までのいずれか１項に記載の化合物。
【請求項９】
化合物が
【化５】
0005980365.tif 000036
又は
【化６】
0005980365.tif 000037
である、請求項１に記載の化合物。
【請求項１０】
ａ）酸素、熱又は光により誘起される分解を受けやすい有機材料；及び
ｂ）請求項１に記載の少なくとも１種の式ＩＩの化合物
を含む組成物。
【請求項１１】
成分ｂ）が成分ａ）の質量を基準として０．００１〜１０％の量で存在する、請求項１０に記載の組成物。
【請求項１２】
更なる添加剤を含有する、請求項１０又は１１に記載の組成物。
【請求項１３】
酸化防止剤、ＵＶ吸収剤、ヒンダードアミン光安定剤、ニッケル化合物、金属不活性化剤、ホスフィット及びホスホニット、ヒドロキシルアミン、チオ相乗剤、成核剤、ペルオキシド捕捉剤、充填剤又は補強剤及びテルペン誘導体の群から選択される更なる添加剤を含有する、請求項１０から１２までのいずれか１項に記載の組成物。
【請求項１４】
酸素、熱又は光により誘起される分解を受けやすい有機材料の安定化方法であって、
請求項１に記載の式ＩＩによる化合物をそこへ導入又はそこに適用することを含む、前記方法。
【請求項１５】
有機材料の難燃性の改善方法であって、請求項１に記載の式ＩＩによる化合物をそこへ導入又はそこに適用することを含む、前記方法。
【発明の詳細な説明】
【技術分野】
【０００１】
発明の詳細な説明
立体障害アミンは、光及び熱の有害な作用に対する有機材料のための、特にポリオレフィンのような合成ポリマーのための効果的な安定剤として知られている。例えば、光の透過が作物の生育に大きな影響を与え且つ持続可能な光の透過はフィルムの長期安定性に依存するので、ポリオレフィンから製造される農業用フィルムは立体障害アミン安定剤によって安定化されている。
【０００２】
立体障害アミンの立体障害窒素原子は、水素原子、即ち、第２級アミンを有するか、又は例えば、アルキルエーテルの場合のように酸素原子によって更に置換することができる。立体障害アミンの塩基度は、その窒素原子を酸素原子で置換する場合に低下する。これらの酸素置換した立体障害アミンは、酸への曝露が起こる用途において特に有用であることが判明した。酸又は僅かな酸は、出発時から存在し得る（例えば、酸硬化したコーティング樹脂）か、又は徐々に放出され得る。後者のものは、有機材料の別の成分、例えば、特定のハロゲン含有難燃剤からの酸放出であるか、又は例えば、バパム（ｖａｐａｍ）のような特定の作物保護剤の蒸気への曝露による、外部環境からの僅かな酸の導入であり得る。
【背景技術】
【０００３】
多種多様な立体障害アミン安定剤が、酸素置換してもしなくても、従来技術において開示されている。
【０００４】
米国特許第５０９６９５０号では、ポリオレフィン組成物のための安定剤として有用な酸素置換した立体障害アミン安定剤が開示されている。
【０００５】
米国特許第５８４４０２６号では、ポリオレフィン組成物のための安定剤として有用な酸素置換した立体障害アミン安定剤が開示されている。
【０００６】
米国特許第６１１７９９５号では、有機材料のための安定剤として有用な酸素置換した立体障害アミン安定剤が開示されている。
【０００７】
ＥＰ−Ａ−１８４０１２７号では、有機材料の安定剤として有用な立体障害アミン安定剤が開示されている。
【先行技術文献】
【特許文献】
【０００８】
【特許文献１】米国特許第５０９６９５０号
【特許文献２】米国特許第５８４４０２６号
【特許文献３】米国特許第６１１７９９５号
【特許文献４】ＥＰ−Ａ−１８４０１２７号
【発明の概要】
【発明が解決しようとする課題】
【０００９】
しかしながら、有機材料の長期安定性の更なる改善を提供する、更なる酸素置換した立体障害アミン安定剤が必要とされ続けている。
【００１０】
別の態様は、ポリマーの酸素置換した立体障害アミン安定剤の置換であり、該安定剤は定義によれば多成分系混合物であり、さらに十分な定義によれば、原則的に単一の分子型の酸素置換した立体障害アミン安定剤である。これは、より正確で且つより扱い易い合成に関して、さらにはその後のより直接的な分析特性に関して望ましい。更に、さらに良好な物理化学特性の微調整は、さらに単一分子型の材料の場合に可能である。
【００１１】
ここで、特定種の酸素置換した立体障害アミン安定剤が上記の要求を満たすことが判明した。
【課題を解決するための手段】
【００１２】
本発明の実施態様は、式Ｉ
【化１】
0005980365.tif 000002
又は式ＩＩ
【化２】
0005980365.tif 000003
（式中、Ｒ１は式ＩＩＩ
【化３】
0005980365.tif 000004
の基、水素、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｒ４は式ＩＶ
【化４】
0005980365.tif 000005
の基、水素、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｒ２、Ｒ３、Ｒ５及びＲ６はそれぞれ互いに独立して、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｚ１、Ｚ２、Ｚ３、Ｚ４、Ｚ１１及びＺ１２はそれぞれ互いに独立して、Ｃ１−Ｃ１８アルキルオキシ、Ｃ３−Ｃ１８アルケニルオキシ、Ｃ３−Ｃ１８アルキニルオキシ、Ｃ６−Ｃ１０アリールオキシ、Ｃ７−Ｃ９アラルキルオキシ又はＣ１−Ｃ４アルキル又はＣ６−Ｃ１０アリールによって置換されたＣ７−Ｃ２０アラルキルオキシであり；
Ｘ１はＣ２−Ｃ１２アルキレン又はヒドロキシルによって置換されたＣ３−Ｃ１２アルキレンであるか；又は
Ｒ７は式Ｖ
【化５】
0005980365.tif 000006
の基、水素、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｒ１０は式ＶＩ
【化６】
0005980365.tif 000007
の基、水素、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｒ１３は式ＶＩＩ
【化７】
0005980365.tif 000008
の基、水素、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｒ８、Ｒ９、Ｒ１１、Ｒ１２、Ｒ１４及びＲ１５はそれぞれ互いに独立して、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｚ５、Ｚ６、Ｚ７、Ｚ８、Ｚ９、Ｚ１０、Ｚ１３、Ｚ１４及びＺ１５はそれぞれ互いに独立して、Ｃ１−Ｃ１８アルキルオキシ、Ｃ３−Ｃ１８アルケニルオキシ、Ｃ３−Ｃ１２シクロアルキルオキシ、Ｃ５−Ｃ８シクロアルケニルオキシ、Ｃ６−Ｃ１０ビシクロアルキルオキシ、Ｃ３−Ｃ１８アルキニルオキシ、Ｃ６−Ｃ１０アリールオキシ、Ｃ７−Ｃ９アラルキルオキシ又はＣ１−Ｃ４アルキル又はＣ６−Ｃ１０アリールによって置換されたＣ７−Ｃ２０アラルキルオキシであり；
Ｘ２、Ｘ３及びＸ４はそれぞれ互いに独立してＣ２−Ｃ１２アルキレン又はヒドロキシルによって置換されたＣ３−Ｃ１２アルキレンである）
の化合物である。
【発明を実施するための形態】
【００１３】
Ｃ１−Ｃ１８アルキルは直鎖状及び分枝鎖状のアルキルを含む。例はメチル、エチル、ｎ−プロピル、１−メチルエチル、ｎ−ブチル、２−メチルプロピル、１−メチルプロピル、ｔｅｒｔ−ブチル、ペンチル、１−メチルブチル、２−メチルブチル、３−メチルブチル、１，１−ジメチルプロピル、１−エチルプロピル、ｔｅｒｔ−ブチルメチル、ヘキシル、１−メチルペンチル、ヘプチル、イソヘプチル、２−エチルペンチル、１−プロピルブチル、オクチル、イソオクチル、１−エチルヘキシル、２−エチルヘキシル、１，１，３，３−テトラメチルブチル、２，４，４−トリメチルペンチル、ノニル、イソノニル、ネオノニル、ウンデシル、ラウリル、トリデシル、テトラデシル、ペンタデシル、ヘキサデシル及びオクタデシルである。
【００１４】
Ｃ１−Ｃ１２アルキル、とりわけＣ１−Ｃ８アルキル、特にＣ１−Ｃ４アルキルが好ましい。好ましい例はブチル、特にｎ−ブチルである。
【００１５】
Ｃ３−Ｃ１８アルケニルは、可能なＥ異性体及びＺ異性体を含む、直鎖状及び分枝鎖状のアルケニルを含む。例はアリル、３−メチル−ブタ−２−エニル、デカ−９−エニル、ヘキサデカ−９−エニル、オクタデカ−９−エニルである。
【００１６】
好ましいのはＣ３−Ｃ１２アルケニルである。好ましい例はアリルである。
【００１７】
Ｃ３−Ｃ１２シクロアルキルは、非置換の又は置換の、即ち、１つ以上のＣ１−Ｃ４アルキルによって置換された、シクロアルキルを含む。例はシクロプロピル、３−メチルシクロプロピル、２，２，３，３−テトラメチルシクロプロピル、シクロブチル、シクロペンチル、シクロヘキシル、１−メチルシクロヘキシル、２−メチルシクロヘキシル、３−メチルシクロヘキシル、４−メチルシクロヘキシル、４−ｔｅｒｔ−ブチルシクロヘキシル及びシクロヘプチルである。
【００１８】
好ましいのはＣ３−Ｃ６シクロアルキル、特にＣ５−Ｃ６シクロアルキルである。好ましい例はシクロヘキシルである。
【００１９】
Ｃ５−Ｃ８シクロアルケニルは、非置換の及び置換の、即ち、１つ以上のＣ１−Ｃ４アルキルによって置換された、シクロアルケニルを含む。例はシクロペンテニル、シクロヘキセニル、シクロヘプテニル及びシクロオクテニルである。
【００２０】
Ｃ６−Ｃ１０ビシクロアルキルは、非置換の又は置換の、即ち、１つ以上のＣ１−Ｃ４アルキルによって置換された、ビシクロアルキルを含む。例はビシクロ［２．２．１］ヘプチル、ビシクロ［３．１．１］ヘプチル、３−メチル−ビシクロ［３．１．１］−ヘプチル及び１，７，７−トリメチルビシクロ［２．２．１］ヘプチルである。
【００２１】
Ｃ３−Ｃ１８アルキニルは、プロパルギル、ブタ−３−イニル、ヘキサ−５−イニル、オクタ−７−イニル、デカ−９−イニル、ドデカ−１１−イニル、テトラデカ−１３−イニル、ヘキサデカ−１５−イニル及びオクタデカ−１７−イニルによって例示される。
【００２２】
好ましいのはＣ３−Ｃ１２アルキニルである。好ましい例はプロパルギルである。
【００２３】
Ｃ６−Ｃ１０アリールは、非置換の又は置換の、即ち、１つ以上のＣ１−Ｃ４アルキルによって置換された、アリールを含む。例はフェニル、３−メチルフェニル、４−メチルフェニル、ジメチルフェニル、３−エチルフェニル、４−エチルフェニル、イソ−プロピルフェニル、ｔｅｒｔ−ブチルフェニル、ナフチル及びビフェニルである。
【００２４】
好ましいのは非置換の又は置換されたフェニル、特に非置換の及びパラ置換されたフェニルである。
【００２５】
Ｃ７−Ｃ９アラルキルはベンジル、フェニルエチル及びフェニルプロピルによって例示される。好ましい例はベンジルである。
【００２６】
Ｃ１−Ｃ４アルキル又はＣ６−Ｃ１０アリールによって置換されたＣ７−Ｃ２０アラルキルは、α−メチルベンジル、３−メチルベンジル、４−メチルベンジル、α，α−ジメチルベンジル、α−エチルベンジル、４−エチルベンジル、４−プロピルベンジル、４−イソ−プロピル−ベンジル、４−ｔｅｒｔ−ブチルベンジル及びジフェニルメチルによって例示される。
【００２７】
Ｃ１−Ｃ１８アルキルオキシは、非置換の及び置換の、即ち、Ｃ１−Ｃ９アルキルによって置換された、アルキルオキシを含む。例はメチルオキシ、エチルオキシ、プロピルオキシ（＝プロポキシ）、ブチルオキシ、ヘキシルオキシ、オクチルオキシ及びウンデシルオキシである。
【００２８】
好ましいのはＣ１−Ｃ１２アルキルオキシである。好ましい例はメチルオキシ、エチルオキシ、プロピルオキシ、オクチルオキシ及びウンデシルオキシである。特に好ましいのはプロピルオキシである。
【００２９】
好ましいのは、Ｃ３−Ｃ１８アルキルオキシの場合、酸素に隣接するα位及びβ位の両方の炭素原子が分枝していない、Ｃ１−Ｃ１８アルキルオキシである。例はメチルオキシ、エチルオキシ、ｎ−プロピルオキシ、ｎ−ブチルオキシ、ｎ−ペンチルオキシ、３−メチルブチルオキシ、ｎ−ヘキシルオキシ、３−メチルペンチルオキシ、４−メチルペンチルオキシ、ｎ−ヘプチルオキシ、３−メチルヘキシルオキシ、４−メチルヘキシルオキシ、５−メチルヘキシルオキシ、３−エチルペンチルオキシ、３，４−ジメチルペンチルオキシ、ｎ−オクチルオキシ、３−メチルヘプチルオキシ、４−メチルヘプチルオキシ、５−メチルヘプチルオキシ、６−メチルヘプチルオキシ、３−エチルヘキシルオキシ、４−エチルヘキシルオキシ、３，４−ジメチルヘキシルオキシ、３，５−ジメチルヘキシルオキシ、ｎ−ノニルオキシ、３−メチルオクチルオキシ、４−メチルオクチルオキシ、５−メチルオクチルオキシ、６−メチルオクチルオキシ、７−メチルオクチルオキシ、３−エチルヘプチルオキシ、４−エチルヘプチルオキシ、５−エチルヘプチルオキシ、３，４−ジメチルヘプチルオキシ、３，５−ジメチルヘプチルオキシ、３，６−ジメチルヘプチルオキシ、４，５−ジメチルヘプチルオキシ、４，６−ジメチルヘプチルオキシ、５，６−ジメチルヘプチルオキシ、ｎ−ウンデシルオキシ、ｎ−ラウリルオキシ、ｎ−トリデシルオキシ、ｎ−テトラデシルオキシ、ｎ−ペンタデシルオキシ、ｎ−ヘキサデシルオキシ及びｎ−オクタデシルオキシである。
【００３０】
好ましいのは、Ｃ３−Ｃ１２アルキルオキシの場合、酸素に隣接するα位及びβ位の両方の炭素原子が分枝していない、Ｃ１−Ｃ１２アルキルオキシである。
【００３１】
好ましいのは、Ｃ３−Ｃ８アルキルオキシの場合、酸素に隣接するα位及びβ位の両方の炭素原子が分枝していない、Ｃ１−Ｃ８アルキルオキシである。
【００３２】
好ましいのは直鎖状のＣ１−Ｃ１２アルキルオキシである。例はメチルオキシ、エチルオキシ、ｎ−プロピルオキシ、ｎ−ブチルオキシ、ｎ−ペンチルオキシ、ｎ−ヘキシルオキシ、ｎ−ヘプチルオキシ、ｎ−オクチルオキシ、ｎ−ノニルオキシ、ｎ−ウンデシルオキシ及びｎ−ラウリルオキシである。
【００３３】
特にメチルオキシ、エチルオキシ及びｎ−プロピルオキシが好ましい。
【００３４】
Ｃ３−Ｃ１８アルケニルオキシは、非置換の及び置換の、即ち、Ｃ１−Ｃ９アルキルによって置換された、Ｃ３−Ｃ１８アルケニルオキシを含む。例はプロパ−２−エニルオキシ、プロパ−１−エニルオキシ、ブタ−２−エニルオキシ及び３−メチル−ブタ−２−エニルである。
【００３５】
好ましいのはＣ３−Ｃ１２アルケニルオキシである。好ましい例は、プロパ−２−エニルオキシである。
【００３６】
Ｃ３−Ｃ１２シクロアルキルオキシは、シクロペンチルオキシ、シクロヘキシルオキシ、シクロヘプチルオキシ及びシクロオクチルオキシによって例示される。
【００３７】
好ましいのはＣ５−Ｃ８シクロアルキルオキシである。好ましい例はシクロヘキシルオキシである。
【００３８】
Ｃ５−Ｃ８シクロアルケニルオキシは、シクロペンテニルオキシ、シクロヘキセニルオキシ、シクロヘプテニルオキシ及びシクロオクテニルオキシによって例示される。
【００３９】
好ましいのはＣ５−Ｃ７シクロアルケニルオキシである。好ましい例はシクロヘキセニルオキシである。
【００４０】
Ｃ６−Ｃ１０ビシクロアルキルオキシは、ビシクロ［２．２．１］ヘプチルオキシ、ビシクロ［３．１．１］ヘプチルオキシ、３−メチル−ビシクロ［３．１．１］ヘプチルオキシ及び１，７，７−トリメチルビシクロ［２．２．１］ヘプチルオキシによって例示される。
【００４１】
Ｃ３−Ｃ１８アルキニルオキシはプロパルギルオキシによって例示される。
【００４２】
Ｃ６−Ｃ１０アリールオキシはフェニルオキシ、ナフチルオキシ及びビフェニルオキシによって例示される。
【００４３】
Ｃ７−Ｃ９アラルキルオキシはベンジルオキシ、２−フェニルエチル及び３−フェニルプロピルによって例示される。好ましい例はベンジルオキシである。
【００４４】
Ｃ１−Ｃ４アルキル又はＣ６−Ｃ１０アリールによって置換されたＣ７−Ｃ２０アラルキルオキシは、α−メチルベンジルオキシ、３−メチルベンジルオキシ、４−メチルベンジルオキシ、α，α−ジメチルベンジルオキシ、α−エチルベンジルオキシ、４−エチルベンジルオキシ、４−プロピルベンジルオキシ、４−イソ−プロピル−ベンジルオキシ、４−ｔｅｒｔ−ブチルベンジルオキシ及びジフェニルメチルオキシによって例示される。
【００４５】
Ｃ２−Ｃ１２アルキレンは、非置換の又は置換の、即ち、１つ以上のＣ１−Ｃ４アルキルによって置換された、アルキレンを含む。例はエチレン、プロピレン、１−メチルエチレン、ブチレン、ペンチレン、２−メチルブチレン、ヘキサメチレン及びオクタメチレンである。
【００４６】
好ましいのはＣ２−Ｃ８アルキレン、特にＣ２−Ｃ６アルキレンである。好ましい例はヘキサメチレン、プロピレン及びエチレンである。
【００４７】
ヒドロキシルで置換されたＣ３−Ｃ１２アルキレンは、更に置換されていない及び更に置換された、即ち、１つ以上のＣ１−Ｃ４アルキルで置換された、ヒドロキシルで置換されたアルキレンを含む。例は２−ヒドロキシプロピレン、２−ヒドロキシ−ブチレン、２，３−ジヒドロキシブチレン、２，５−ヘキサメチレン及び２−ヒドロキシ−２−メチルプロピレンである。
【００４８】
好ましい例は２−ヒドロキシプロピレンである。
【００４９】
好ましいのは式Ｉの化合物である。
【００５０】
好ましいのは式ＩＩの化合物である。
【００５１】
好ましいのは、
Ｒ１が式ＩＩＩの基、水素、Ｃ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｒ４が式ＩＶの基、水素、Ｃ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｒ２、Ｒ３、Ｒ５及びＲ６がそれぞれ互いに独立してＣ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｚ１、Ｚ２、Ｚ３、Ｚ４、Ｚ１１及びＺ１２がそれぞれ互いに独立してＣ１−Ｃ１２アルキルオキシ、Ｃ３−Ｃ１２アルケニルオキシ又はベンジルオキシであり；
Ｘ１がＣ２−Ｃ８アルキレンであり；又は
Ｒ７が式Ｖの基、水素、Ｃ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｒ１０が式ＶＩの基、水素、Ｃ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｒ１３が式ＶＩＩの基、水素、Ｃ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｒ８、Ｒ９、Ｒ１１、Ｒ１２、Ｒ１４及びＲ１５がそれぞれ互いに独立してＣ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｚ５、Ｚ６、Ｚ７、Ｚ８、Ｚ９、Ｚ１０、Ｚ１３、Ｚ１４及びＺ１５がそれぞれ互いに独立してＣ１−Ｃ１２アルキルオキシ、Ｃ３−Ｃ１２アルケニルオキシ、Ｃ５−Ｃ８シクロアルキルオキシ、Ｃ５−Ｃ７シクロアルケニルオキシ、ベンジルオキシであり；
Ｘ２、Ｘ３及びＸ４がそれぞれ互いに独立してＣ２−Ｃ６アルキレンである、
式Ｉ又は式ＩＩの化合物である。
【００５２】
特に好ましいのは、
Ｒ２、Ｒ３、Ｒ５及びＲ６がそれぞれ互いに独立してＣ１−Ｃ１２アルキルであり；又は
Ｒ８、Ｒ９、Ｒ１１、Ｒ１２、Ｒ１４及びＲ１５がそれぞれ互いに独立してＣ１−Ｃ１２アルキルである、
式Ｉ又は式ＩＩの化合物である。
【００５３】
特に、
Ｒ１が式ＩＩＩの基であり且つＲ４が式ＩＶの基であり；又は
Ｒ７が式Ｖの基であり、Ｒ１０が式ＶＩの基であり且つＲ１３が式ＶＩＩの基である、
式Ｉ又は式ＩＩの化合物が好ましい。
【００５４】
更に好ましいのは、
Ｚ１、Ｚ２、Ｚ３、Ｚ４、Ｚ１１及びＺ１２がそれぞれ互いに独立してメチルオキシ、エチルオキシ、プロピルオキシ、オクチルオキシ、ウンデシルオキシ又はプロパ−２−エニルオキシであり；又は
Ｚ５、Ｚ６、Ｚ７、Ｚ８、Ｚ９、Ｚ１０、Ｚ１３、Ｚ１４及びＺ１５が互いに独立してメチルオキシ、エチルオキシ、プロピルオキシ、オクチルオキシ、ウンデシルオキシ、シクロヘキシルオキシ又はプロパ−２−エニルオキシである、
式Ｉ又は式ＩＩの化合物である。
【００５５】
また好ましいのは、
Ｒ１及びＲ４がそれぞれ互いに独立して水素、Ｃ１−Ｃ１２アルキル又はＣ５−Ｃ８シクロアルキルであり；又は
Ｒ７、Ｒ１０及びＲ１３がそれぞれ互いに独立して水素、Ｃ１−Ｃ１２アルキル又はＣ５−Ｃ８シクロアルキルである、式Ｉ又は式ＩＩの化合物である。
【００５６】
好ましいのは、
Ｘ１がＣ２−Ｃ６アルキレンであり；又は
Ｘ２、Ｘ３及びＸ４がＣ２−Ｃ６アルキレンである、
式Ｉ又は式ＩＩの化合物である。
【００５７】
特に望ましいのは、
Ｘ１がヘキサメチレンであり；又は
Ｘ２、Ｘ３及びＸ４がエチレンである、
式Ｉ又は式ＩＩの化合物である。
【００５８】
また、好ましいのは、
Ｒ２、Ｒ３、Ｒ５及びＲ６がブチルであるか；又は
Ｒ８、Ｒ９、Ｒ１１、Ｒ１２、Ｒ１３及びＲ１５がブチルである、
式Ｉ又は式ＩＩの化合物である。
【００５９】
好ましいのは、
Ｒ１が式ＩＩＩの基又は水素であり；
Ｒ４が式ＩＶの基又は水素であり；
Ｒ２、Ｒ３、Ｒ５及びＲ６がそれぞれ互いに独立してＣ１−Ｃ１２アルキルであり；
Ｚ１、Ｚ２、Ｚ３、Ｚ４、Ｚ１１及びＺ１２がそれぞれ互いに独立してＣ１−Ｃ１２アルキルオキシであり；
Ｘ１がＣ２−Ｃ８アルキレンであるか；又は
Ｒ７が式Ｖの基又は水素であり；
Ｒ１０が式ＶＩの基又は水素であり；
Ｒ１３が式ＶＩＩの基又は水素であり；
Ｒ８、Ｒ９、Ｒ１１、Ｒ１２、Ｒ１４及びＲ１５がそれぞれ互いに独立してＣ１−Ｃ１２アルキルであり；
Ｚ５、Ｚ６、Ｚ７、Ｚ８、Ｚ９、Ｚ１０、Ｚ１３、Ｚ１４及びＺ１５がそれぞれ互いに独立してＣ１−Ｃ１２アルキルオキシであり；
Ｘ２、Ｘ３及びＸ４がそれぞれ互いに独立してＣ２−Ｃ６アルキレンである、
式Ｉ又は式ＩＩの化合物である。
【００６０】
また非常に好ましいのは、
Ｒ１が式ＩＩＩの基であり且つＲ４が式ＩＶの基であり、
Ｒ２、Ｒ３、Ｒ５及びＲ６がブチルであり、
Ｚ１、Ｚ２、Ｚ３、Ｚ４、Ｚ１１及びＺ１２がメチルオキシ、エチルオキシ、プロピルオキシ、オクチルオキシ又はウンデシルオキシであり、
Ｘ１がヘキサメチレンであるか；又は
Ｒ７が式Ｖの基であり、Ｒ１０が式ＶＩの基であり且つＲ１３が式ＶＩＩの基であり、
Ｒ８、Ｒ９、Ｒ１１、Ｒ１２、Ｒ１３及びＲ１５がブチルであり、
Ｚ５、Ｚ６、Ｚ７、Ｚ８、Ｚ９、Ｚ１０、Ｚ１３、Ｚ１４及びＺ１５がメチルオキシ、エチルオキシ、プロピルオキシ、オクチルオキシ、ウンデシルオキシ又はシクロヘキシルオキシであり、
Ｘ２、Ｘ３及びＸ４がエチレンである、
式Ｉ又は式ＩＩの化合物である。
【００６１】
好ましいのは、
Ｒ１が式ＩＩＩの基、水素、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｒ４が式ＩＶの基、水素、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｒ２、Ｒ３、Ｒ５及びＲ６がそれぞれ互いに独立してＣ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｚ１、Ｚ２、Ｚ３、Ｚ４、Ｚ１１及びＺ１２がそれぞれ互いに独立してＣ１−Ｃ１８アルキルオキシであり、Ｃ３−Ｃ１８アルキルオキシの場合、酸素に隣接するα位及びβ位の両方の炭素原子が分枝していない；
Ｘ１がＣ２−Ｃ１２アルキレン又はヒドロキシルによって置換されたＣ３−Ｃ１２アルキレンであるか；又は
Ｒ７が式Ｖの基、水素、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｒ１０が式ＶＩの基、水素、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｒ１３が式ＶＩＩの基、水素、Ｃ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｒ８、Ｒ９、Ｒ１１、Ｒ１２、Ｒ１４及びＲ１５がそれぞれ互いに独立してＣ１−Ｃ１８アルキル、Ｃ３−Ｃ１８アルケニル、Ｃ３−Ｃ１２シクロアルキル、Ｃ５−Ｃ８シクロアルケニル、Ｃ６−Ｃ１０ビシクロアルキル、Ｃ３−Ｃ１８アルキニル、Ｃ６−Ｃ１０アリール、Ｃ７−Ｃ９アラルキル又はＣ１−Ｃ４アルキル又はＣ６−Ｃ１０アリールによって置換されたＣ７−Ｃ２０アラルキルであり；
Ｚ５、Ｚ６、Ｚ７、Ｚ８、Ｚ９、Ｚ１０、Ｚ１３、Ｚ１４及びＺ１５がそれぞれ互いに独立してＣ１−Ｃ１８アルキルオキシであり、Ｃ３−Ｃ１８アルキルオキシの場合、酸素に隣接するα位及びβ位の両方の炭素原子が分枝していない；
Ｘ２、Ｘ３及びＸ４がそれぞれ互いに独立してＣ２−Ｃ１２アルキレン又はヒドロキシルによって置換されたＣ３−Ｃ１２アルキレンである、
式Ｉ又は式ＩＩの化合物である。
【００６２】
好ましいのは、
Ｒ１が式ＩＩＩの基、水素、Ｃ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｒ４が式ＩＶの基、水素、Ｃ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｒ２、Ｒ３、Ｒ５及びＲ６がそれぞれ互いに独立してＣ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｚ１、Ｚ２、Ｚ３、Ｚ４、Ｚ１１及びＺ１２がそれぞれ互いに独立してＣ１−Ｃ１２アルキルオキシであり、Ｃ３−Ｃ１２アルキルオキシの場合、酸素に隣接するα位及びβ位の両方の炭素原子が分枝していない；
Ｘ１がＣ２−Ｃ８アルキレンであるか；又は
Ｒ７が式Ｖの基、水素、Ｃ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｒ１０が式ＶＩの基、水素、Ｃ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｒ１３が式ＶＩＩの基、水素、Ｃ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｒ８、Ｒ９、Ｒ１１、Ｒ１２、Ｒ１４及びＲ１５がそれぞれ互いに独立してＣ１−Ｃ１２アルキル、Ｃ３−Ｃ１２アルケニル、Ｃ５−Ｃ８シクロアルキル、Ｃ５−Ｃ７シクロアルケニル又はベンジルであり；
Ｚ５、Ｚ６、Ｚ７、Ｚ８、Ｚ９、Ｚ１０、Ｚ１３、Ｚ１４及びＺ１５がそれぞれ互いに独立してＣ１−Ｃ１２アルキルオキシであり、Ｃ３−Ｃ１２アルキルオキシの場合、酸素に隣接するα位及びβ位の両方の炭素原子が分枝していない；
Ｘ２、Ｘ３及びＸ４がそれぞれ互いに独立してＣ２−Ｃ６アルキレンである、
式Ｉ又は式ＩＩの化合物である。
【００６３】
好ましいのは、
Ｒ１が式ＩＩＩの基又は水素であり；
Ｒ４が式ＩＶの基又は水素であり；
Ｒ２、Ｒ３、Ｒ５及びＲ６がそれぞれ互いに独立してＣ１−Ｃ１２アルキルであり；
Ｚ１、Ｚ２、Ｚ３、Ｚ４、Ｚ１１及びＺ１２がそれぞれ互いに独立してＣ１−Ｃ１２アルキルオキシであり、Ｃ３−Ｃ１２アルキルオキシの場合、酸素に隣接するα位及びβ位の両方の炭素原子が分枝していない；
Ｘ１がＣ２−Ｃ８アルキレンであるか；又は
Ｒ７が式Ｖの基又は水素であり；
Ｒ１０が式ＶＩの基又は水素であり；
Ｒ１３が式ＶＩＩの基又は水素であり；
Ｒ８、Ｒ９、Ｒ１１、Ｒ１２、Ｒ１４及びＲ１５がそれぞれ互いに独立してＣ１−Ｃ１２アルキルであり；
Ｚ５、Ｚ６、Ｚ７、Ｚ８、Ｚ９、Ｚ１０、Ｚ１３、Ｚ１４及びＺ１５がそれぞれ互いに独立してＣ１−Ｃ１２アルキルオキシであり、Ｃ３−Ｃ１２アルキルオキシの場合、酸素に隣接するα位及びβ位の両方の炭素原子が分枝していない；
Ｘ２、Ｘ３及びＸ４がそれぞれ互いに独立してＣ２−Ｃ６アルキレンである、
式Ｉ又は式ＩＩの化合物である。
【００６４】
好ましいのは、
Ｒ１が式ＩＩＩの基又は水素であり；
Ｒ４が式ＩＶの基又は水素であり；
Ｒ２、Ｒ３、Ｒ５及びＲ６がそれぞれ互いに独立してＣ１−Ｃ１２アルキルであり；
Ｚ１、Ｚ２、Ｚ３、Ｚ４、Ｚ１１及びＺ１２がそれぞれ互いに独立して直鎖状のＣ１−Ｃ１２アルキルオキシであり；
Ｘ１がＣ２−Ｃ８アルキレンであるか；又は
Ｒ７が式Ｖの基又は水素であり；
Ｒ１０が式ＶＩの基又は水素であり；
Ｒ１３が式ＶＩＩの基又は水素であり；
Ｒ８、Ｒ９、Ｒ１１、Ｒ１２、Ｒ１４及びＲ１５がそれぞれ互いに独立してＣ１−Ｃ１２アルキルであり；
Ｚ５、Ｚ６、Ｚ７、Ｚ８、Ｚ９、Ｚ１０、Ｚ１３、Ｚ１４及びＺ１５がそれぞれ互いに独立して直鎖状のＣ１−Ｃ１２アルキルオキシであり；
Ｘ２、Ｘ３及びＸ４がそれぞれ互いに独立してＣ２−Ｃ６アルキレンである、
式Ｉ又は式ＩＩの化合物である。
【００６５】
好ましいのは、
Ｒ１が式ＩＩＩの基であり且つＲ４が式ＩＶの基であり、
Ｒ２、Ｒ３、Ｒ５及びＲ６がブチルであり、
Ｚ１、Ｚ２、Ｚ３、Ｚ４、Ｚ１１及びＺ１２がメチルオキシ、エチルオキシ、ｎ−プロピルオキシ又はｎ−ウンデシルオキシであり、
Ｘ１がヘキサメチレンであるか；又は
Ｒ７が式Ｖの基であり、Ｒ１０が式ＶＩの基であり且つＲ１３が式ＶＩＩの基であり、
Ｒ８、Ｒ９、Ｒ１１、Ｒ１２、Ｒ１３及びＲ１５がブチルであり；
Ｚ５、Ｚ６、Ｚ７、Ｚ８、Ｚ９、Ｚ１０、Ｚ１３、Ｚ１４及びＺ１５がメチルオキシ、エチルオキシ、ｎ−プロピルオキシ又はｎ−ウンデシルオキシであり、Ｘ２、Ｘ３及びＸ４がエチレンである、
式Ｉ又は式ＩＩの化合物である。
【００６６】
好ましいのは化合物Ｐ−２０１、Ｐ−２０２、Ｐ−２０３又はＰ−２０４である。これらの化合物を以下に示す：
【化８】
0005980365.tif 000009
【００６７】
【化９】
0005980365.tif 000010
【００６８】
本発明の更なる態様は、
（ａ）酸素、熱又は光により誘起される分解を受けやすい有機材料、及び
（ｂ）少なくとも１種の式Ｉ又は式ＩＩの化合物
を含む組成物である。
【００６９】
例えば、有機材料は天然ポリマー、半天然ポリマー及び合成ポリマーを含む。
【００７０】
ポリマーの例は次のものである：
１．モノオレフィン及びジオレフィンのポリマー、例えば、ポリプロピレン、ポリイソブチレン、ポリ−ブタ−１−エン、ポリ−４−メチルペンタ−１−エン、ポリビニルシクロヘキサン、ポリイソプレン又はポリブタジエン、並びに、シクロオレフィンのポリマー、例えば、シクロペンテン又はノルボルネン、ポリエチレン（任意に架橋されてよい）、例えば、高密度ポリエチレン（ＨＤＰＥ）、高密度高分子量ポリエチレン（ＨＤＰＥ−ＨＭＷ）、高密度超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）及び（ＵＬＤＰＥ）。
【００７１】
ポリオレフィン、即ち、前記の段落に例示されたモノオレフィンのポリマー、好ましくはポリエチレン及びポリプロピレンは種々の方法、及び特に以下の方法によって製造され得る：
ａ）ラジカル重合（通常、高圧下及び高温にて）。
ｂ）通常、周期表の第ＩＶｂ、Ｖｂ、ＶＩｂ又はＶＩＩＩ族の１種又は２種以上の金属を含有する触媒を使用する触媒重合。これらの金属は通常、１種又は２種以上の配位子、典型的には酸化物、ハロゲン化物、アルコレート、エステル、エーテル、アミン、アルキル、アルケニル及び／又はアリールを有し、それらはπ又はσ配位のいずれであってもよい。これらの金属錯体は、遊離した形態か、あるいは基質、典型的には活性化塩化マグネシウム、塩化チタン（ＩＩＩ）、アルミナ又はケイ素酸化物に固定されてよい。これらの触媒は重合媒体中で可溶性又は不溶性であってよい。重合において、該触媒をそれのみで使用するか、あるいは更なる活性剤、典型的には、金属アルキル、金属水素化物、金属アルキルハライド、金属アルキル酸化物又は金属アルキルオキサンを使用してもよく、前記金属は周期表の第Ｉａ、ＩＩａ及び／又はＩＩＩａ族の元素である。前記活性剤を、適宜、更なるエステル、エーテル、アミン又はシリルエーテル基で変性してもよい。これらの触媒系は通常、Ｐｈｉｌｌｉｐｓ、Ｓｔａｎｄａｒｄ  Ｏｉｌ  Ｉｎｄｉａｎａ、Ｚｉｅｇｌｅｒ（−Ｎａｔｔａ）、ＴＮＺ（ＤｕＰｏｎｔ）、メタロセン又はシングルサイト触媒（ＳＳＣ）と称される。
【００７２】
２．１．で述べられたポリマーの混合物、例えば、ポリプロピレンとポリイソブチレンとの混合物、ポリプロピレンとポリエチレンとの混合物（例えば、ＰＰ／ＨＤＰＥ、ＰＰ／ＬＤＰＥ）、及び異なる種類のポリエチレンの混合物（例えば、ＬＤＰＥ／ＨＤＰＥ）。
【００７３】
３．モノオレフィン及びジオレフィン同士のコポリマー、又は他のビニルモノマーとのコポリマー、例えば、エチレン／プロピレンコポリマー、直鎖状低密度ポリエチレン（ＬＬＤＰＥ）及びそれらと低密度ポリエチレン（ＬＤＰＥ）との混合物、プロピレン／ブタ−１−エンコポリマー、プロピレン／イソブチレンコポリマー、エチレン／ブタ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン、例えばＣＯＣ）、エチレン／１−オレフィンコポリマー、ここで１−オレフィンはインサイチュで生成される；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／ビニルアセテートコポリマー又はエチレン／アクリル酸コポリマー及びそれらの塩（イオノマー）、並びにエチレンとプロピレン及びジエン、例えばヘキサジエン、ジシクロペンタジエン又はエチリデン−ノルボルネンとのターポリマー；及びかかるコポリマー同士の混合物、及び上記１．で述べられたポリマーとの混合物、例えば、ポリプロピレン／エチレン−プロピレンコポリマー、ＬＤＰＥ／エチレン−ビニルアセテートコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ、及び交互の又はランダムなポリアルキレン／一酸化炭素コポリマー及びそれらと他のポリマー、例えばポリアミドとの混合物。
【００７４】
４．それらの水素化変性物（例えば、粘着性付与剤）及びポリアルキレンとデンプンとの混合物を含む、炭化水素樹脂（例えば、Ｃ５−Ｃ９）。
【００７５】
１．〜４．からのホモポリマー及びコポリマーは、シンジオタクチック、アイソタクチック、ヘミアイソタクチック、又はアタクチックを含む任意の立体構造を有してよく；ここで、アタクチックポリマーが好ましい。ステレオブロックポリマーも含まれる。
【００７６】
５．ポリスチレン、ポリ（ｐ−メチルスチレン）、ポリ（α−メチルスチレン）。
【００７７】
６．スチレン、α−メチルスチレン、ビニルトルエンの全ての異性体、特に、ｐ−ビニルトルエン、エチルスチレン、プロピルスチレン、ビニルビフェニル、ビニルナフタレン、及びビニルアントラセンの全ての異性体、及びそれらの混合物を含む、ビニル芳香族モノマーから誘導される芳香族ホモポリマー及びコポリマー。ホモポリマー及びコポリマーは、シンジオタクチック、アイソタクチック、ヘミアイソタクチック又はアタクチックを含む任意の立体構造を有してよく、ここで、アタクチックポリマーが好ましい。ステレオブロックポリマーも含まれる。
【００７８】
６ａ．エチレン、プロピレン、ジエン、ニトリル、酸、マレイン酸無水物、マレイミド、酢酸ビニル及び塩化ビニル又はアクリル誘導体及びそれらの混合物、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；耐衝撃性スチレンコポリマーと他のポリマーとの混合物、例えば、ポリアクリレート、ジエンポリマー又はエチレン／プロピレン／ジエンターポリマー；及びスチレンのブロックコポリマー、例えば、スチレン／ブタジエン／スチレン、スチレン／イソプレン／スチレン、スチレン／エチレン／ブチレン／スチレン又はスチレン／エチレン／プロピレン／スチレンから選択される、前述のビニル芳香族モノマー及びコモノマーを含むコポリマー。
【００７９】
６ｂ．６）．で述べられたポリマーの水素化から誘導される水素化芳香族ポリマー、特に、アタクチックポリスチレンを水素化することによって製造されるポリシクロヘキシルエチレン（ＰＣＨＥ）を含み、それはしばしばポリビニルシクロヘキサン（ＰＶＣＨ）と称される。
【００８０】
６ｃ．６ａ．で述べられたポリマーの水素化から誘導される水素化芳香族ポリマー。
【００８１】
ホモポリマー及びコポリマーは、シンジオタクチック、アイソタクチック、ヘミアイソタクチック又はアタクチックを含む任意の立体構造を有してよく、ここで、アタクチックポリマーが好ましい。ステレオブロックポリマーも含まれる。
【００８２】
７．ビニル芳香族モノマー、例えば、スチレン又はα−メチルスチレンのグラフトコポリマー、例えば、ポリブタジエン上のスチレン、ポリブタジエン−スチレン又はポリブタジエン−アクリロニトリルコポリマー上のスチレン；ポリブタジエン上のスチレン及びアクリロニトリル（又はメタクリロニトリル）；ポリブタジエン上のスチレン、アクリロニトリル及びメチルメタクリレート；ポリブタジエン上のスチレン及びマレイン酸無水物；ポリブタジエン上のスチレン、アクリロニトリル及びマレイン酸無水物又はマレイミド；ポリブタジエン上のスチレン及びマレイミド；ポリブタジエン上のスチレン及びアルキルアクリレート又はメタクリレート；エチレン／プロピレン／ジエンターポリマー上のスチレン及びアクリロニトリル；ポリアルキルアクリレート又はポリアルキルメタクリレート上のスチレン及びアクリロニトリル、アクリレート／ブタジエンコポリマー上のスチレン及びアクリロニトリル、並びにそれらと６）で示されたコポリマーとの混合物、例えば、ＡＢＳ、ＭＢＳ、ＡＳＡ又はＡＥＳポリマーとして公知のコポリマー混合物。
【００８３】
８．ハロゲン含有ポリマー、例えば、ポリクロロプレン、塩化ゴム、イソブチレン−イソプレンの塩素化及び臭素化コポリマー（ハロブチルゴム）、塩素化又はスルホ塩素化（sulfo-chlorinated）ポリエチレン、エチレンと塩素化エチレンとのコポリマー、エピクロロヒドリンホモポリマー及びコポリマー、特に、ハロゲン含有ビニル化合物のポリマー、例えば、ポリ塩化ビニル、ポリ塩化ビニリデン、ポリフッ化ビニル、ポリフッ化ビニリデン、並びにそれらのコポリマー、例えば、塩化ビニル／塩化ビニリデン、塩化ビニル／酢酸ビニル又は塩化ビニリデン／酢酸ビニルコポリマー。
【００８４】
９．α，β−不飽和酸から誘導されるポリマー及びその誘導体、例えば、ポリアクリレート及びポリメタクリレート；ポリメチルメタクリレート、ポリアクリルアミド及びポリアクリロニトリル、ブチルアクリレートを用いたそれらの耐衝撃性変性物。
【００８５】
１０．９で述べられたモノマー同士のコポリマー、又は他の不飽和モノマーとのコポリマー、例えば、アクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００８６】
１１．不飽和アルコール及びアミン又はアシル誘導体又はそれらのアセタールから誘導されるポリマー、例えば、ポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びにそれらと上記の１．で述べられたオレフィンとのコポリマー。
【００８７】
１２．環状エーテルのホモポリマー及びコポリマー、例えば、ポリアルキレングリコール、ポリエチレンオキシド、ポリプロピレンオキシド、又はそれらとビスグリシジルエーテルとのコポリマー。
【００８８】
１３．ポリアセタール、例えば、ポリオキシメチレン、及びコモノマーとしてエチレンオキシドを含有するそれらのポリオキシメチレン；熱可塑性ポリウレタン、アクリレート又はＭＢＳで変性されたポリアセタール。
【００８９】
１４．ポリフェニレンオキシド及びスルフィド、及びポリフェニレンオキシドとスチレンポリマー又はポリアミドとの混合物。
【００９０】
１５．一方でヒドロキシル基末端ポリエーテル、ポリエステル又はポリブタジエンから、他方で脂肪族又は芳香族ポリイソシアネートから誘導されるポリウレタン、並びにそれらの前駆体。
【００９１】
１６．ジアミン及びジカルボン酸から、及び／又はアミノカルボン酸又は相応するラクタムから誘導されるポリアミド及びコポリアミド、例えば、ポリアミド４、ポリアミド６、ポリアミド６／６、６／１０、６／９、６／１２、４／６、１２／１２、ポリアミド１１、ポリアミド１２、ｍ−キシレンジアミン及びアジピン酸から出発する芳香族ポリアミド；ヘキサメチレンジアミン及びイソフタル酸又は／及びテレフタル酸から製造され、且つ変性剤としてのエラストマーを有する又は有さないポリアミド、例えば、ポリ−２，４，４−トリメチルヘキサメチレンテレフタルアミド又はポリ−ｍ−フェニレンイソフタルアミド；及び上述のポリアミドと、ポリオレフィン、オレフィンコポリマー、イオノマー、又は化学結合又はグラフトされたエラストマーとのブロックコポリマー；又はポリエーテルとの、例えばポリエチレングリコール、ポリプロピレングリコール又はポリテトラメチレングリコールとのブロックコポリマー；並びにＥＰＤＭ又はＡＢＳで変性されたポリアミド又はコポリアミド；及び加工の間に縮合したポリアミド（ＲＩＭポリアミド系）。
【００９２】
１７．ポリウレア、ポリイミド、ポリアミド−イミド、ポリエーテルイミド、ポリエステルイミド、ポリヒダントイン及びポリベンゾイミダゾール。
【００９３】
１８．ジカルボン酸及びジオールから誘導される、及び／又はヒドロキシカルボン酸又は相応するラクトン又はラクチドから誘導されるポリエステル、例えば、ポリエチレンテレフタレート、ポリブチレンテレフタレート、ポリ−１，４−ジメチロールシクロヘキサンテレフタレート、ポリアルキレンナフタレート及びポリヒドロキシベンゾエート、並びにヒドロキシル基末端ポリエーテルから誘導されるコポリエーテルエステル；及び同様にポリカーボネート又はＭＢＳで変性されたポリエステル。コポリエステルは、例えば、限定されずに、ポリブチレンスクシネート／テレフタレート、ポリブチレンアジペート／テレフタレート、ポリテトラメチレンアジペート／テレフタレート、ポリブチレンスクシネート／アジペート、ポリブチレンスクシネート／カーボネート、ポリ−３−ヒドロキシブチレート／オクタノエートコポリマー、ポリ−３−ヒドロキシブチレート／ヘキサノエート／デカノエートターポリマーを含んでよい。更に、脂肪族ポリエステルは、例えば、限定されずに、ポリ（ヒドロキシアルカノエート）の類、特に、ポリ（プロピオラクトン）、ポリ（ブチロラクトン）、ポリ（ピバロラクトン）、ポリ（バレロラクトン）及びポリ（カプロラクトン）、ポリエチレンスクシネート、ポリプロピレンスクシネート、ポリブチレンスクシネート、ポリヘキサメチレンスクシネート、ポリエチレンアジペート、ポリプロピレンアジペート、ポリブチレンアジペート、ポリヘキサメチレンアジペート、ポリエチレンオキサレート、ポリプロピレンオキサレート、ポリブチレンオキサレート、ポリヘキサメチレンオキサレート、ポリエチレンセバケート、ポリプロピレンセバケート、ポリブチレンセバケート及びポリ乳酸（ＰＬＡ）並びにポリカーボネート又はＭＢＳで変性された相応するポリエステルを含んでよい。「ポリ乳酸（ＰＬＡ）」との用語は、好ましくはポリ−Ｌ−ラクチドのホモポリマー及びそれと他のポリマーとの任意のブレンド又は合金；乳酸又はラクチドと他のモノマー、例えばヒドロキシカルボン酸、例えばグリコール酸、３−ヒドロキシ酪酸、４−ヒドロキシ酪酸、４−ヒドロキシ吉草酸、５−ヒドロキシ吉草酸、６−ヒドロキシ−カプロン酸及びそれらの環式形態とのコポリマーを示す；「乳酸」又は「ラクチド」との用語は、Ｌ−乳酸、Ｄ−乳酸、それらの混合物及び二量体、即ち、Ｌ−ラクチド、Ｄ−ラクチド、メソ−ラクチド、及びそれらの任意の混合物を含む。
【００９４】
１９．ポリカーボネート及びポリエステルカーボネート。
【００９５】
２０．ポリケトン。
【００９６】
２１．ポリスルホン、ポリエーテルスルホン及びポリエーテルケトン。
【００９７】
２２．一方でアルデヒドから、及び他方でフェノール、ウレア及びメラミンから誘導される架橋ポリマー、例えばフェノール／ホルムアルデヒド樹脂、ウレア／ホルムアルデヒド樹脂、及びメラミン／ホルムアルデヒド樹脂。
【００９８】
２３．乾燥型及び非乾燥型アルキド樹脂。
【００９９】
２４．飽和及び不飽和ジカルボン酸と多価アルコール、及び架橋剤としてのビニル化合物とのコポリエステルから誘導される不飽和ポリエステル樹脂、および更にそれらの低燃焼性のハロゲン含有変性物。
【０１００】
２５．置換アクリレートから誘導される架橋可能なアクリル樹脂、例えばエポキシアクリレート、ウレタンアクリレート又はポリエステルアクリレート。
【０１０１】
２６．メラミン樹脂、ウレア樹脂、イソシアネート、イソシアヌレート、ポリイソシアネート又はエポキシ樹脂で架橋されたアルキド樹脂、ポリエステル樹脂及びアクリレート樹脂。
【０１０２】
２７．脂肪族、脂環式、ヘテロ環式又は芳香族グリシジル化合物から誘導される架橋エポキシ樹脂、例えば、ビスフェノールＡとビスフェノールＦとのジグリシジルエーテル製品であって、常用の硬化剤、例えば無水物又はアミンを用い、促進剤を用いて又は用いないで架橋されているもの。
【０１０３】
２８．天然ポリマー、例えばセルロース、ゴム、ゼラチン、及び化学的に変性されたそれらのホモロガス誘導体、例えばセルロースアセテート、セルロースプロピオネート及びセルロースブチレート、又はセルロースエーテル、例えばメチルセルロース；並びにロジン及びそれらの誘導体。
【０１０４】
２９．上述のポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【０１０５】
コーティングバインダーは、例えば、酸触媒二成分系又は空気乾燥系である。
【０１０６】
成分ａ）の好ましいポリマーは熱可塑性ポリマー又はコーティングバインダーである。
【０１０７】
特に、成分ａ）は熱可塑性ポリマーである。関連性の高いものは、熱可塑性ポリオレフィンの基、特に重合したプロピレン又はエチレンを含有するホモポリマー又はコポリマーである。特に好ましいのは、ポリプロピレン又はポリエチレン、更に特にポリエチレンである。
【０１０８】
また、成分ａ）として好ましいのは、天然又は合成由来の生分解性のポリマーである。
【０１０９】
例はポリエチレンスクシネート（ＬｕｎａｒｅＳＥ（ＲＴＭ、株式会社日本触媒））、ポリブチレンスクシネート（Ｂｉｏｎｏｌｌｅ１０００（ＲＴＭ、昭和高分子株式会社））、ポリブチレンスクシネート／アジペート（Ｂｉｏｎｏｌｌｅ  ３０００（ＲＴＭ、昭和高分子株式会社））、ポリブチレンスクシネート／カーボネート（ｌｕｐｅｃ（ＲＴＭ、三菱ガス化学株式会社））、ポリブチレンスクシネート／テレフタレート（Ｂｉｏｍａｘ（ＲＴＭ、Ｄｕｐｏｎｔ）、Ｅｃｏｆｌｅｘ（ＲＴＭ、ＢＡＳＦ）、ＥａｓｔｅｒＢｉｏ（ＲＴＭ、Ｅａｓｔｍａｎ  Ｃｈｅｍｉｃａｌｓ））、ポリカプロラクトン（ＣｅｌＧｒｅｅｎ  ＰＨ（ＲＴＭ、ダイセル化学）、Ｔｏｎｅ（ＲＴＭ、ＵＣＣ））、ポリ（ヒドロキシアルカノエート）（Ｎｏｄａｘ（ＲＴＭ、プロクターアンドギャンブル）、Ｍｅｔａｂｏｌｉｘのもの）、ポリ−３−ヒドロキシブチレート（Ｂｉｏｇｒｅｅｎ（ＲＴＭ、三菱ガス化学））、ポリ乳酸（ＮａｔｕｒｅＷｏｒｋｓ（ＲＴＭ、Ｃａｒｇｉｌｌ）、ＬＡＣＥＡ（ＲＴＭ、三井化学株式会社）、Ｌａｃｔｙ（ＲＴＭ、株式会社島津製作所））、ポリエステルアミド又はこれらの材料と天然の又は変性されたスターチ、ポリサッカリド、リグニン、木粉、セルロース及びキチンとのブレンドである。
【０１１０】
成分ａ）に関する成分ｂ）の利用量は特定の有機材料及び選択された用途によって変化する。
【０１１１】
一般に、本発明の成分ｂ）は、成分ａ）の約０．０１〜約１０質量％が使用されている。
【０１１２】
有利な範囲は０．０５〜５％、特に０．０５％〜３％である。特に好ましいのは０．１％〜１％である。
【０１１３】
特に、難燃性の改善のための別の有利な範囲は、０．６％〜３％、とりわけ０．７％〜１．５％の範囲である。
【０１１４】
成分ａ）及び成分ｂ）を含む上記の組成物は更なる添加剤を含有してよい。
【０１１５】
更なる添加剤の例を以下に示す：
１．酸化防止剤
１．１．アルキル化モノフェノール、例えば、２，６−ジ−ｔｅｒｔ−ブチル−４−メチルフェノール、２−ｔｅｒｔ−ブチル−４，６−ジ−メチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖が直鎖状又は分枝鎖状であるノニルフェノール、例えば、２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノール及びそれらの混合物。
【０１１６】
１．２．アルキルチオメチルフェノール、例えば、２，４−ジオクチルチオメチル−６−ｔｅｒｔ−ブチルフェノール、２，４−ジオクチル−チオメチル−６−メチルフェノール、２，４−ジオクチルチオメチル−６−エチルフェノール、２，６−ジ−ドデシルチオメチル−４−ノニルフェノール。
【０１１７】
１．３．ヒドロキノン及びアルキル化ヒドロキノン、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【０１１８】
１．４．トコフェロール、例えば、α−トコフェロール、β−トコフェロール、γ−トコフェロール、δ−トコフェロール及びそれらの混合物（ビタミンＥ）。
【０１１９】
１．５．ヒドロキシル化チオジフェニルエーテル、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）−ジスルフィド。
【０１２０】
１．６．アルキリデンビスフェノール、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチル−フェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシフェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【０１２１】
１．７．Ｏ−、Ｎ−及びＳ−ベンジル化合物、例えば、３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシ−ベンジル）スルフィド、イソオクチル−３，５−ジ−ｔｅｒｔ−ブチル−４−ヒドロキシベンジルメルカプトアセテート。
【０１２２】
１．８．ヒドロキシベンジル化マロネート、例えば、ジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）−マロネート、ジ−ドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【０１２３】
１．９．芳香族ヒドロキシベンジル化合物、例えば、１，３，５−トリス（３，５−ジ−ｔｅｒｔ−ブチル−４−ヒドロキシ−ベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【０１２４】
１．１０．トリアジン化合物、例えば、２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【０１２５】
１．１１．ベンジルホスホネート、例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【０１２６】
１．１２．アシルアミノフェノール、例えば、４−ヒドロキシラウルアニリド（ｈｙｄｒｏｘｙｌａｕｒａｎｉｌｉｄｅ）、４−ヒドロキシステアルアニリド、オクチルＮ−（３，５−ジ−ｔｅｒｔ−ブチル−４−ヒドロキシフェニル）カルバメート。
【０１２７】
１．１３．β−（３，５−ジ−ｔｅｒｔ−ブチル−４−ヒドロキシフェニル）プロピオン酸と、一価又は多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１２８】
１．１４．β−（５−ｔｅｒｔ−ブチル−４−ヒドロキシ−３−メチルフェニル）プロピオン酸と、一価又は多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【０１２９】
１．１５．β−（３，５−ジシクロヘキシル−４−ヒドロキシフェニル）プロピオン酸と、一価又は多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３０】
１．１６．３，５−ジ−ｔｅｒｔ−ブチル−４−ヒドロキシフェニル酢酸と、一価又は多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３１】
１．１７．β−（３，５−ジ−ｔｅｒｔ−ブチル−４−ヒドロキシフェニル）プロピオン酸のアミド、例えば、Ｎ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ，Ｎ’−ビス［２−（３−［３，５−ジ−ｔｅｒｔ−ブチル−４−ヒドロキシフェニル］プロピオニルオキシ）エチル］オキサミド（Ｎａｕｇａｒｄ  ＸＬ−１、（ＲＴＭ、Ｕｎｉｒｏｙａｌによって供給）。
【０１３２】
１．１８．アスコルビン酸（ビタミンＣ）
１．１９．アミン酸化防止剤、例えば、Ｎ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えば、ｐ，ｐ’−ジ−ｔｅｒｔ−オクチルジフェニルアミン、４−ｎ−ブチル−アミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化及びジアルキル化ｔｅｒｔ−ブチル／ｔｅｒｔ−オクチルジフェニルアミンの混合物、モノアルキル化及びジアルキル化ノニルジフェニルアミンの混合物、モノアルキル化及びジアルキル化ドデシルジフェニルアミンの混合物、イソプロピル／イソヘキシルジフェニルアミンの混合物、モノアルキル化及びジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化及びジアルキル化ｔｅｒｔ−ブチル／ｔｅｒｔ−オクチルフェノチアジンの混合物、モノアルキル化及びジアルキル化ｔｅｒｔ−オクチル−フェノチアジンの混合物、Ｎ−アリルフェノチアジン、Ｎ，Ｎ，Ｎ’，Ｎ’−テトラフェニル−１，４−ジアミノブタ−２−エン。
【０１３３】
２．紫外線吸収剤及び光安定剤
２．１．２−（２’−ヒドロキシフェニル）ベンゾトリアゾール、例えば、２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−（２−エチルヘキシル−オキシ）−カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）フェニル）−５−クロロ−ベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシ−フェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソ−オクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールと、ポリエチレングリコール３００；［Ｒ−ＣＨ２ＣＨ２−ＣＯＯ−ＣＨ２ＣＨ２］２−（式中、Ｒ＝３’−ｔｅｒｔ−ブチル−４’−ヒドロキシ−５’−２Ｈ−ベンゾトリアゾール−２−イルフェニル）とのエステル交換反応生成物、２−［２’−ヒドロキシ−３’−（α，α−ジメチルベンジル）−５’−（１，１，３，３−テトラメチルブチル）−フェニル］−ベンゾトリアゾール；２−［２’−ヒドロキシ−３’−（１，１，３，３−テトラメチルブチル）−５’−（α，α−ジメチルベンジル）−フェニル］ベンゾトリアゾール。
【０１３４】
２．２．２−ヒドロキシベンゾフェノン、例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【０１３５】
２．３．置換及び非置換の安息香酸のエステル、例えば、４−ｔｅｒｔ−ブチル−フェニルサリチレート、フェニルサリチレート、オクチルフェニルサリチレート、ジベンゾイルレソルシノール、ビス（４−ｔｅｒｔ−ブチルベンゾイル）レソルシノール、ベンゾイルレソルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
【０１３６】
２．４．アクリレート、例えば、α−シアノ−β，β−ジフェニルアクリル酸エチル、イソオクチルα−シアノ−β，β−ジフェニルアクリレート、α−カルボメトキシケイ皮酸メチル、α−シアノ−β−メチル−ｐ−メトキシケイ皮酸メチル、α−シアノ−β−メチル−ｐ−メトキシ−ケイ皮酸ブチル、α−カルボメトキシ−ｐ−メトキシケイ皮酸メチル、Ｎ−（β−カルボメトキシ−β−シアノビニル）−２−メチルインドリン、ネオペンチルテトラ（α−シアノ−β，β−ジフェニルアクリレート。
【０１３７】
２．５．ニッケル化合物、例えば、２，２’−チオ−ビス［４−（１，１，３，３−テトラメチル−ブチル）フェノール］のニッケル錯体、例えば、追加の配位子、例えば、ｎ−ブチルアミン、トリエタノールアミン又はＮ−シクロヘキシルジエタノールアミンを有する又は有していない、１：１又は１：２の錯体、ニッケルジブチルジチオカルバメート、モノアルキルエステルのニッケル塩、例えば、４−ヒドロキシ−３，５−ジ−ｔｅｒｔ−ブチルベンジルホスホン酸のメチル又はエチルエステルのニッケル塩、ケトキシム、例えば、２−ヒドロキシ−４−メチルフェニルウンデシルケトキシムのニッケル錯体、追加の配位子を有する又は有していない、１−フェニル−４−ラウロイル−５−ヒドロキシピラゾールのニッケル錯体。
【０１３８】
２．６．立体障害アミン、例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合体、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖状又は環状の縮合体、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状又は環状の縮合体、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合体、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合体、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合体、１，２−ビス（３−アミノプロピルアミノ）エタン及び２，４，６−トリクロロ−１，３，５−トリアジン並びに４−ブチルアミノ−２，２，６，６−テトラメチルピペリジン（ＣＡＳ  Ｒｅｇ．Ｎｏ．［１３６５０４−９６−６］）の縮合体；１，６−ヘキサンジアミン及び２，４，６−トリクロロ−１，３，５−トリアジン並びにＮ，Ｎ−ジブチルアミン及び４−ブチルアミノ−２，２，６，６−テトラメチルピペリジン（ＣＡＳ  Ｒｅｇ．Ｎｏ．［１９２２６８−６４−７］）の縮合体；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６、６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）−オキシメチル−３，３，５−トリメチル−２−モルホリノン、Ｓａｎｄｕｖｏｒ（ＲＴＭ、クラリアント；ＣＡＳ  Ｒｅｇ．Ｎｏ．１０６９１７−３１−１］、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン。
【０１３９】
２．７．オキサミド、例えば、４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリド及びそれと２−エトキシ−２’−エチル−５，４’−ジ−ｔｅｒｔ−ブトキサニリドとの混合物、ｏ−及びｐ−メトキシ−二置換オキサニリドの混合物並びにｏ−及びｐ−エトキシ−二置換オキサニリドの混合物。
【０１４０】
２．８．２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピル−オキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシ−フェニル）−１，３，５−トリアジン。
【０１４１】
３．金属不活性化剤、例えば、Ｎ，Ｎ’−ジフェニルオキサミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１４２】
４．ホスフィット及びホスホニット、例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリスリトールジホスフィット、トリス（２，４−ジ−ｔｅｒｔ−ブチルフェニル）ホスフィット、ジイソデシルペンタエリスリトールジホスフィット、ビス（２，４−ジ−ｔｅｒｔ−ブチルフェニル）ペンタエリトリトールジホスフィット、ビス（２，４−ジ−クミルフェニル）ペンタエリトリトールジホスフィット、ビス（２，６−ジ−ｔｅｒｔ−ブチル−４−メチルフェニル）ペンタエリトリトールジホスフィット、ジイソデシルオキシペンタエリトリトールジホスフィット、ビス（２，４−ジ−ｔｅｒｔ−ブチル−６−メチルフェニル）−ペンタエリトリトールジホスフィット、ビス（２，４，６−トリス（ｔｅｒｔ−ブチルフェニル）ペンタエリトリトールジホスフィット、トリステアリルソルビトールトリホスフィット、テトラキス（２，４−ジ−ｔｅｒｔ−ブチルフェニル）４，４’−ビフェニレンジホスホニット、６−イソオクチルオキシ−２，４，８，１０−テトラ−ｔｅｒｔ−ブチル−１２Ｈ−ジベンゾ［ｄ，ｇ］−１，３，２−ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、６−フルオロ−２，４，８，１０−テトラ−ｔｅｒｔ−ブチル−１２−メチル−ジベンゾ［ｄ，ｇ］−１，３，２−ジオキサホスホシン、２，２’，２’’−ニトリロ−［トリエチルトリス（３，３’，５，５’−テトラ−ｔｅｒｔ−ブチル−１，１’−ビフェニル−２，２’−ジイル）ホスフィット］、２−エチルヘキシル（３，３’，５，５’−テトラ−ｔｅｒｔ−ブチル−１，１’−ビフェニル−２，２’−ジイル）ホスフィット、５−ブチル−５−エチル−２−（２，４，６−トリ−ｔｅｒｔ−ブチルフェノキシ）−１，３，２−ジオキサホスフィラン。
【０１４３】
以下のホスフィットが特に好ましい：
トリス（２，４−ジ−ｔｅｒｔ−ブチルフェニル）ホスフィット（Ｉｒｇａｆｏｓ  １６８（ＲＴＭ、Ｃｉｂａ  Ｉｎｃ．）、トリス（ノニルフェニル）ホスフィット、
【化１０】
0005980365.tif 000011
【０１４４】
５．ヒドロキシルアミン、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ’−ジテトラデシルヒドロキシルアミン、Ｎ，Ｎ’−ジヘキサデシルヒドロキシルアミン、Ｎ，Ｎ’−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ’−ジアルキルヒドロキシルアミン。
【０１４５】
６．ニトロン、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０１４６】
７．チオ相乗剤、例えば、ジラウリルチオジプロピオネート、ジミストリルチオジプロピオネート、ジステアリルチオジプロピオネート又はジステアリルジスルフィド。
【０１４７】
８．ペルオキシド捕捉剤、例えば、β−チオジプロピオン酸のエステル、例えば、ラウリル、ステアリル、ミリスチル又はトリデシルエステル、メルカプトベンゾイミダゾール又は２−メルカプト−ベンゾイミダゾールの亜鉛塩、ジブチルジチオカルバミン酸亜鉛、ジオクタデシルジスルフィド、ペンタエリスリトールテトラキス−（β−ドデシルメルカプト）プロピオネート。
【０１４８】
９．ポリアミド安定剤、例えば、ヨウ化物及び／又はリン化合物及び二価のマンガン塩と組み合わせた銅塩。
【０１４９】
１０．塩基性補助安定剤、例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えば、カルシウムステアレート、亜鉛ステアレート、マグネシウムベヘナート、マグネシウムステアレート、ナトリウムリシノレエート及びカリウムパルミテート、アンチモンピロカテコレート又は亜鉛ピロカテコレート。
【０１５０】
１１．成核剤、例えば、無機物質、例えば、滑石、金属酸化物、例えば、二酸化チタン又は酸化マグネシウム、好ましくはアルカリ土類金属の、リン酸塩、炭酸塩又は硫酸塩；有機化合物、例えば、モノカルボン酸又はポリカルボン酸及びその塩、例えば、４−ｔｅｒｔ−ブチル安息香酸、アジピン酸、ジフェニル酢酸、ナトリウムスクシネート又はナトリウムベンゾエート；ポリマー化合物、例えば、イオンコポリマー（イオノマー）、又はＩｒｇａｃｌｅａｒ  ＸＴ  ３８６（ＲＴＭ、Ｃｉｂａ）。特に好ましいのは、１，３：２，４−ビス（３’，４’−ジメチルベンジリデン）−ソルビトール、１，３：２，４−ジ（パラメチルジベンジリデン）ソルビトール、及び１，３：２，４−ジ（ベンジリデン）ソルビトールである。
【０１５１】
１２．充填剤及び補強剤、例えば、炭酸カルシウム、シリケート、ガラス繊維、ガラスビーズ、アスベスト、タルク、カオリン、マイカ、硫酸バリウム、金属酸化物及び水酸化物、カーボンブラック、グラファイト、木粉及び他の天然生成物の粉又は繊維、合成繊維。
【０１５２】
１３．他の添加物、例えば、顔料、例えば、カーボンブラック、ルチル型又はアナターゼ型の二酸化チタン、着色顔料；可塑剤；潤滑剤；乳化剤；流動添加剤；滑り防止／粘着防止添加剤；触媒；流れ調整剤；蛍光増白剤；帯電防止剤及び膨張剤。
【０１５３】
１４．ベンゾフラノン及びインドリノン、例えば、米国特許第４，３２５，８６３号；米国特許第４，３３８，２４４号；米国特許第５，１７５，３１２号；米国特許第５，２１６，０５２号；米国特許第５，２５２，６４３号；ＤＥ−Ａ−４３１６６１１号；ＤＥ−Ａ−４３１６６２２号；ＤＥ−Ａ−４３１６８７６号；ＥＰ−Ａ−０５８９８３９号、ＥＰ−Ａ−０５９１１０２号；ＥＰ−Ａ−１２９１３８４号に開示されたもの又は３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシ−エトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジ−メチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチル−ベンゾフラン−２−オン。
【０１５４】
１５．テルペン誘導体、例えば、ＷＯ２００３／０８００１１号に開示されたもの、Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｉｌｅｙ  ＆  Ｓｏｎｓ、第４版（１９９４年）、第２３巻、第８３３〜８８２頁の包括的なリストに記載されたもの。
【０１５５】
１６．難燃剤
１６．１．リン含有難燃剤、例えば、テトラフェニルレソルシノールジホスフィット（Ｆｙｒｏｌｆｌｅｘ  ＲＤＰ、ＲＴＭ、Ａｋｚｏ  Ｎｏｂｅｌ）、テトラキス（ヒドロキシメチル）ホスホニウムスルフィド、トリフェニルホスフェート、ジエチル−Ｎ，Ｎ−ビス（２−ヒドロキシエチル）−アミノメチルホスホネート、リン酸のヒドロキシアルキルエステル、アンモニウムポリホスフェート（ＡＰＰ）、レソルシノールジホスフェートオリゴマー（ＲＤＰ）、ホスファゼン難燃剤又はエチレンジアミンジホスフェート（ＥＤＡＰ）。
【０１５６】
１６．２．窒素含有難燃剤、例えば、メラミンベースの難燃剤、イソシアヌレート、ポリイソシアヌレート、イソシアヌル酸のエステル、例えば、トリス−（２−ヒドロキシエチル）イソシアヌレート、トリス（ヒドロキシメチル）イソシアヌレート、トリス（３−ヒドロキシ−ｎ−プロピル）イソシアヌレート、トリグリシジルイソシアヌレート、メラミンシアヌレート、メラミンボレート、メラミンホスフェート、メラミンピロホスフェート、メラミンポリホスフェート、メラミンアンモニウムポリホスフェート、メラミンアンモニウムピロホスフェート、ジメラミンホスフェート、ジメラミンピロホスフェート、ベンゾグアナミン、アラントイン、グリコールウリル、尿素シアヌレート、メラミン系列のメレム、メラム、メロンの縮合体生成物及び／又は高縮合化合物又はメラミンとリン酸との反応生成物又はそれらの混合物。
【０１５７】
１６．３．難燃剤からの有機ハロゲン、例えば、ポリ臭化ジフェニルオキシド（ＤＥ−６０Ｆ、Ｇｒｅａｔ  Ｌａｋｅｓ）、デカブロモジフェニルオキシド（ＤＢＤＰＯ；Ｓａｙｔｅｘ  １０２Ｅ（ＲＴＭ、Ａｌｂｅｍａｒｌｅ））、トリス［３−ブロモ−２，２−ビス（ブロモメチル）プロピル］ホスフェート（ＰＢ  ３７０、（ＲＴＭ、ＦＭＣ社））、トリス（２，３−ジブロモプロピル）ホスフェート、トリス（２，３−ジクロロプロピル）ホスフェート、クロレンド酸、テトラクロロフタル酸、テトラブロモフタル酸、ポリ−β−クロロエチルトリホスホネート混合物、テトラブロモビスフェノールＡ−ビス（２，３−ジブロモプロピルエーテル）（ＰＥ６８）、臭素化エポキシ樹脂、エチレン−ビス（テトラ−ブロモフタルイミド）（Ｓａｙｔｅｘ  ＢＴ−９３（ＲＴＭ、Ａｌｂｅｍａｒｌｅ））、ビス（ヘキサクロロシクロペンタジエノ）シクロオクタン（Ｄｅｃｌｏｒａｎｅ  Ｐｌｕｓ  （ＲＴＭ、Ｏｘｙｃｈｅｍ））、塩素化パラフィン、オクタブロモジフェニルエーテル、ヘキサクロロシクロペンタジエン誘導体、１，２−ビス（トリブロモフェノキシ）エタン（ＦＦ６８０）、テトラブロモビスフェノールＡ（Ｓａｙｔｅｘ  ＲＢ１００（ＲＴＭ、Ａｌｂｅｍａｒｌｅ））、エチレンビス−（ジブロモノルボルナン−ジカルボキシミド）（Ｓａｙｔｅｘ  ＢＮ−４５１（ＲＴＭ、Ａｌｂｅｍａｒｌｅ））、ビス−（ヘキサクロロシクロエンタデノ）シクロオクタン、ＰＴＦＥ、トリス（２，３−ジブロモプロピル）イソシアヌレート又はエチレン−ビス−テトラブロモフタルイミド。上記のハロゲン化難燃剤は、日常的に無機酸化物相乗剤と組み合わされる。
【０１５８】
１６．４．無機難燃剤、例えば、三水酸化アルミニウム（ＡＴＨ）、ベーマイト（ＡＩＯＯＨ）、マグネシウムジヒドロキシド（ＭＤＨ）、ホウ酸亜鉛、ＣａＣＯ３、有機変性層状ケイ酸塩、有機変性層状複水酸化物、及びそれらの混合物。ハロゲン化難燃剤との相乗的な組み合わせに関して、最も一般的な無機酸化物相乗剤は、酸化亜鉛、酸化アンチモン、例えば、Ｓｂ２Ｏ３又はＳｂ２Ｏ５又はホウ素化合物である。
【０１５９】
好ましいのは、酸化防止剤、ＵＶ吸収剤、ヒンダードアミン光安定剤、ニッケル化合物、金属不活性化剤、ホスフィット及びホスホニット、ヒドロキシルアミン、チオ相乗剤、成核剤、ペルオキシド捕捉剤、充填剤又は補強剤及びテルペン誘導体の群から選択される更なる添加剤である。
【０１６０】
特に好ましいのは、上に示したリスト１．１〜１．１８から選択される、成分ａ）、ｂ）、金属酸化物及びフェノール酸化防止剤を含む組成物である。かかる組み合わせの中で特に好ましい金属酸化物は酸化亜鉛である。
【０１６１】
特に好ましいのは、上に示したリスト１．１〜１．１８から選択される、成分ａ）、ｂ）及びフェノール酸化防止剤を含む組成物である。
【０１６２】
これらの組成物の中で非常に好ましいフェノール酸化防止剤は、β−（３，５−ジ−ｔｅｒｔ−ブチル−４−ヒドロキシフェニル）プロピオン酸と一価又は多価アルコールとのエステルである（即ち、リスト１．１３．）。特に好ましいのは、テトラキス−［３−（３，５−ジ−ｔｅｒｔ−ブチル−４−ヒドロキシ−フェニル）−プロピオニルオキシメチル］−メタン及び３−（３，５−ジ−ｔｅｒｔ−ブチル−４−ヒドロキシ−フェニル）−プロピオン酸オクタデシルエステルである。
【０１６３】
好ましいのは、上に示したリスト１．１〜１．１８から選択される、成分ａ）、ｂ）、フェノール酸化防止剤を含む組成物、上に示したリスト４から選択されるホスフィット安定剤及び上に示したリスト１０から選択される塩基性補助安定剤である。特に好ましいのは、前記塩基性補助安定剤がステアリン酸カルシウムである組成物である。
【０１６４】
好ましいのは、リン含有難燃剤、窒素含有難燃剤、ハロゲン化難燃剤及び無機難燃剤を含む難燃剤の群から選択される更なる添加剤である。
【０１６５】
本発明の安定化組成物中の任意の更なる添加剤は、安定化組成物の０．０１〜５質量％、好ましくは０．０２５〜２質量％、特に０．１〜１質量％含まれてよい。
【０１６６】
任意の更なる添加剤としての難燃剤の場合、該難燃剤は有利には、有機材料の０．５〜６０．０質量％；例えば、有機材料の１．０〜４０．０質量％；例えば、有機材料の５．０〜３５．０質量％の量で本発明の組成物中に含有される。
【０１６７】
成分ｂ）並びに本発明の任意の更なる添加剤は、そこからの成形物品の製造前に、都合の良いいずれかの段階で、慣用技術によって成分ａ）として有機材料中に容易に導入され得る。
【０１６８】
成分ｂ）並びに任意の更なる添加剤は、以下の方法：
−  エマルション又は分散液として（例えば、ラテックス又はエマルションポリマーに対して）
−  ブレンドの間の乾燥混合物として
−  処理装置中への直接的な導入（例えば、押出機、密閉式混合機）によって
−  有機溶媒中の溶液として
−  溶融液として
の１つによって注意深く導入することができる。
【０１６９】
成分ａ）としての有機材料は、固体、溶液、懸濁液又はエマルションの形であってよい。
【０１７０】
成分ｂ）並びに任意の更なる添加剤の導入は、成分ａ）としての熱可塑性ポリマーの場合に、熱コンパウンディング工程において最適に実施される。成分ａ）、成分ｂ）並びに任意の更なる添加剤を完全にブレンドした後に、物理的なブレンドの押出しが高温にて行われる。一般的には、適したスクリュー形状を有する押出機が、この工程に使用される。
【０１７１】
添加剤もマスターバッチ（「濃縮物」）の形で成分ａ）としてポリマーに添加してよく、これは成分ｂ）並びにマスターバッチの更なるポリマー中に導入された任意の更なる添加剤を含有する。添加剤の濃縮物は、例えば、マスターバッチの１〜４０質量％、特に２．５〜２５質量％である。前記更なるマスターバッチポリマーは、成分ａ）としてのポリマーよりも必ずしも理想的な構造である必要はない。マスターバッチポリマーは、成分ａ）としてのポリマーとは異なる方法で製造してよい。マスターバッチは、粉末、顆粒、溶液、懸濁液の形態あるいはラテックスの形態であってよい。
【０１７２】
成分ａ）としてのポリマーの場合、本発明のポリマー組成物は、例えば、フィルム、繊維、テープ、成形組成物、形材を得るように、又はコーティング材料、接着剤又はパテのためのバインダーとして、種々の形態で使用及び／又は種々の最終製品を得るように加工されてよい。
【０１７３】
更に詳細には、最終製品は、それぞれの物品が、低温、周囲温度又は高温にて自然の日光及び／又は湿気中において安定である必要がある、任意の種類のポリマー物品であってよい。例えば、ポリマー成分は、フィルム、シート、袋、瓶、発泡スチロールカップ、皿、調理器具、ブリスターパッケージ、箱、パッケージ包装、プラスチック繊維、テープ、農業用物品、例えば、縒糸の農業用フィルム（ｔｗｉｎｅ  ａｇｒｉｃｕｌｔｕｒａｌ  ｆｉｌｍ）、マルチフィルム、小トンネル用フィルム、バナナ袋、直接被覆用膜（ｄｉｒｅｃｔ  ｃｏｖｅｒ）、不織布、農業用途のポット、ジオテキスタイル（ｇｏｅｔｅｘｔｉｌｅ）、ゴミ埋め立て用カバー、工業用カバー、廃棄物用カバー、一時的な足場シート、建築用のフィルム、シルトフェンス、家禽用カーテン、一時的な避難所建築物を建てるためのフィルム、使い捨ておむつ、使い捨て衣料又はその種のものを製造するために使用されてよい。
【０１７４】
ポリマー物品は、当業者が利用可能な任意の方法、例えば、限定されずに、押出成形、押出ブロー成形、フィルムキャスティング、フィルムブロー成形、圧延、射出成形、ブロー成形、圧縮成形、熱成形、紡績、インフレーション法又は回転成形によって製造してよい。
【０１７５】
本発明のポリマー組成物の所望のポリマー物品の製造のために、物品の最終形態に応じて、任意の適切な装置、例えば、フィルムの場合にブロー押出機、シート又は射出成形機の場合に押出機が使用され得る。
【０１７６】
本発明の更なる実施態様は、酸化、熱又は光により誘起される分解を受けやすい有機材料の安定化方法であって、式Ｉ又は式ＩＩの化合物をそこへ導入又はそこに適用することを含む方法である。
【０１７７】
また、好ましいのは、酸化、熱又は光により誘起される分解を受けやすい有機材料の安定化のための式Ｉ又は式ＩＩの化合物の使用である。
【０１７８】
本発明の更なる実施態様は、有機材料の難燃性を改善する方法であって、式Ｉ又は式ＩＩの化合物をそこへ導入又はそこに適用することを含む方法である。
【０１７９】
また、好ましいのは、有機材料の難燃性を改善するための式Ｉ又は式ＩＩの化合物の使用である。
【０１８０】
上記の全ての定義及び選択は本発明の全ての態様に対して同等に適用される。
【０１８１】
本発明の別の態様は、中間体のＮ−（２，２，６，６−テトラメチル−１−プロポキシ−ピペリジン−４−イル）−Ｎ’，Ｎ’−ビス−［２−（２，２，６，６−テトラメチル−１−プロポキシ−ピペリジン−４−イルアミノ）−エチル］−エタン−１，２−ジアミンである。
【０１８２】
式Ｉ又は式ＩＩの化合物は、公知の方法によって製造できる。幾つかの方法が合成例に例示されている。更に、そこに引用された文献は更なる合成手法を提供する。
【０１８３】
合成例
全ての化学物質は受け取ったままの状態で使用し且つ合成前に精製していない。全ての反応は、別段の定めをしない限り、窒素雰囲気下で行う。
【０１８４】
実施例１：Ｎ，Ｎ’−ビス−（２，２，６，６−テトラメチル−ピペリジン−４−イル）−Ｎ，Ｎ’−ビス−｛２，４−ビス−｛ｎ−ブチル−（２，２，６，６−テトラメチル−ピペリジン−４−イル）−アミノ｝−［１，３，５］トリアジン−６−イル｝−ヘキサン−１，６−ジアミン（１−１０１）
【化１１】
0005980365.tif 000012
【０１８５】
ａ）化合物Ｉ−１０１は、「Rearrangement of the polymer structure in the presence of high molecular weight additives」, A. P. Marin, V. Borzatta, L. Greci, Journal of Macromolecular Science, Pure and Applied Chemistry, １９９８年、Ａ３５（７＆８）、第１２９９〜１３１１頁に開示されている。
【０１８６】
ｂ）機械攪拌器、熱電対、滴下漏斗及び凝縮器を装備した四つ口丸底フラスコに、トルエン３００ｍＬ及び７０ｇのＮａＯＨａｑ（３０％；１．７５モル）に懸濁させた１００．０ｇ（０．５４２モル）の塩化シアヌルを装入する。この懸濁液に、滴下漏斗によってトルエン５０ｍＬに溶解したＮ−ブチルトリアセトンジアミン２３３ｇ（１．１０モル）を添加する。混合物を、７０℃で撹拌しながら１時間加熱し、次いで室温に冷却する。
【０１８７】
トルエン５０ｍＬ中の７１．４ｇ（０．１８１モル）のＮ，Ｎ’−ビス−（２，２，６，６−テトラメチルピペリジン−４−イル）−ヘキサン−１，６−ジアミンを３０分間かけて反応混合物に添加する。その後、反応物を一晩還流させて、最終的には室温に冷却する。有機相を３００ｍｌのＨ２Ｏで洗浄し、Ｎａ２ＳＯ４で乾燥させ、そして減圧下で濃縮する。粗黄褐色の残留物を１Ｈ−ＮＭＲによって分析すると、最初の塩化シアヌル単位の大部分の塩素原子が反応して化合物Ｉ−１０１が生じることを示す。残留物を３５０ｍＬの還流アセトン中に溶解して精製し、その後、冷却機において−２０℃で一晩析出させる。
収率：２６０ｇ（６９％）
ＴＧＡ（１０℃／分）：２６０℃：−０．０６％；２８０℃：−０．０９％；３００℃：−０．１８％
融点：１８８〜１９０℃
元素分析：
計算値  Ｃ：７０．６４％  Ｈ：１１．２８％  Ｎ：１８．０８％
実測値  Ｃ：７０．２１％  Ｈ：１１．２１％  Ｎ：１７．９９％
【０１８８】
実施例２：Ｎ，Ｎ’−ビス−（２，２，６，６−テトラメチル−１−プロポキシ−ピペリジン−４−イル）−Ｎ，Ｎ’−ビス−｛２，４−ビス−｛ｎ−ブチル−（２，２，６，６−テトラメチル−１−プロポキシ−ピペリジン−４−イル）−アミノ｝−［１，３，５］トリアジン−６−イル｝−ヘキサン−１，６−ジアミン（Ｐ−２０１）
【化１２】
0005980365.tif 000013
【０１８９】
機械攪拌器を装備した１．０Ｌのオートクレーブに、５００ｍＬのトルエンに懸濁した、１００ｇ（０．０７１７モル）の化合物Ｉ−１０１、９１．４ｇ（０．７５５モル）の臭化アリル及び１０４．１ｇ（０．７５４モル）のＫ２ＣＯ３を添加する。混合物を１６０℃で一晩加熱し、冷却しそして５０℃にて３００ｍＬのＨ２Ｏで洗浄する。トルエンを減圧下で除去すると黄色固体が得られる。この固体を機械攪拌器、熱電対及び滴下漏斗を装備した四つ口丸底フラスコ内に置く。５００ｍＬのＣＨ２Ｃ１２及び１１０ｇ（０．７９７モル）のＫ２ＣＯ３もフラスコ内に装入する。溶液を０℃に冷却し、９０ｇの過酢酸（３５％；０．４１４モル）をゆっくりと３０分かけて添加する。その後、混合物を温めて、室温で１日撹拌する。１．０ＬのＨ２Ｏを添加する。有機相を分離し、Ｎａ２ＳＯ４で乾燥させて濾過する。溶媒を除去すると、更なる精製なしに１．０Ｌのオートクレーブに充填された褐色の物質が得られる。６００ｍＬのトルエン及び６．０ｇのＰｄ／Ｃ（５％）もオートクレーブに充填し、混合物全部を７０℃で４時間加熱する。
【０１９０】
溶液を室温に冷却し、濾過して触媒を除去し、そして減圧下で乾燥させる。残留物を１５ｍＬのＣＨ２Ｃ１２に溶解し、その後、冷メタノールで析出させると、化合物Ｐ−２０１が白黄色の粉末として得られる。
収率：１１７ｇ（９４％）
ＴＧＡ（１０℃／分）：２１０℃：−０．６５％；２６０℃：−１．１５％；３００℃：−４．９５％
融点：１３９〜１４３℃
元素分析：
計算値  Ｃ：６８．９２％  Ｈ：１１．１０％  Ｎ：１４．４７％
実測値  Ｃ：６８．４０％  Ｈ：１０．９１％  Ｎ：１４．１８％
【０１９１】
実施例３：ｎ−ブチル−（２，２，６，６−テトラメチル−１−プロポキシ−ピペリジン−４−イル）−アミン（１−１０２）
【化１３】
0005980365.tif 000014
【０１９２】
化合物Ｉ−１０２の合成は、特許のＷＯ２００８／００３６０５Ａ１号、第１９頁、第８号に記載の手順に従って１−プロピルオキシ−２，２，６，６−テトラメチル−ピペリジン−４−オンから出発して行う。
【０１９３】
実施例４：Ｎ，Ｎ’−ジブチル−６−クロロ−Ｎ，Ｎ’−ビス−（２，２，６，６−テトラメチル−１−プロポキシ−ピペリジン−４−イル）−［１，３，５］トリアジン−２，４−ジアミン（１−１０３）
【化１４】
0005980365.tif 000015
【０１９４】
ａ）化合物Ｉ−１０３の合成は、ＵＳ６１１７９９５号、第５１欄、第１行の実施例８の通りに行う。
【０１９５】
ｂ）機械攪拌器、熱電対、滴下漏斗及び凝縮器を装備した四つ口丸底フラスコに、２７．３ｇ（０．１４８モル）の塩化シアヌル及びキシレン２００ｍＬを０〜５℃で装入する。キシレン２５ｍＬ中の４０ｇ（０．１４８モル）の化合物Ｉ−１０２を、ゆっくりと２０分かけてこの溶液に添加する。９０分後、更にキシレン２５ｍＬ中の４０ｇ（０．１４８モル）の化合物Ｉ−１０２及び水２５ｍＬをゆっくりと２０分かけてこの系に添加し、温度を４５℃に到達させる。
【０１９６】
この混合物を４５℃で３０分間維持する。次に、１３．０ｇのＮａＯＨａｑ（３０％、０．３２５モル）をゆっくりと３０分かけて添加する。温度を次いで８０℃に上昇させて、反応物を８０℃で２時間加熱する。室温まで冷却した後、有機相を水３００ｍｌで洗浄し、分離してＮａ２ＳＯ４で乾燥させる。溶媒を真空下で除去すると化合物Ｉ−１０３が黄色の液体として得られ、これは約４℃の温度にて冷却機内で凝固する。
収率：７５．４ｇ（７８％）
ＴＧＡ（１０℃／分）：２６０℃：−４．５８％；２８０℃：−９．５９％；３００℃：−２６．０４％
元素分析：
計算値  Ｃ：６４．４４％  Ｈ：１０．２０％  Ｎ：１５．０３％
実測値  Ｃ：６５．０１％  Ｈ：１０．１１％  Ｎ：１５．０３％
ＬＣ／ＭＳ：［Ｍ］＋：６５２．９３
【０１９７】
実施例５：Ｎ，Ｎ’−ビス−（２−｛（２，４−ビス−｛ｎ−ブチル−（２，２，６，６−テトラメチル−１−プロポキシ−ピペリジン−４−イル）−アミノ｝−［１，３，５］トリアジン−６−イル）−アミノ｝−エチル）−Ｎ’−（２，４−ビス−｛ｎ−ブチル−（２，２，６，６−テトラメチル−１−プロポキシ−ピペリジン−４−イル）−アミノ｝−［１，３，５］トリアジン−６−イル）−エタン−１，２−ジアミン（Ｐ−２０２）
【化１５】
0005980365.tif 000016
【０１９８】
機械攪拌器を装備した１．０Ｌのオートクレーブに、５００ｍＬのキシレン中の、５０ｇ（０．０７６６モル）の化合物Ｉ−１０３、３．８３ｇ（０．０２６２モル）のトリス（２−アミノエチル）アミン及び６．５ｇのＮａＯＨａｑ（３０％；０．１６３モル）を充填する。混合物を１６０℃で１６時間加熱し、次いで冷却し、そして４０℃にて３００ｍＬのＨ２Ｏで洗浄する。有機相を分離してＮａ２ＳＯ４で乾燥させる。真空下での溶媒の蒸発によって褐色の固体が生じ、これを３０ｍＬの還流メタノール中に溶解して精製し、そして冷却機において−２０℃で一晩析出させる。化合物Ｐ−２０２が白色粉末として得られる。
収率：２１．４ｇ（４１％）
ＴＧＡ（１０℃／分）：１６０℃：−０．１２％；２６０℃：−１．１９％；３００℃：−９．５７％
融点：７５〜７７℃
ＴＨＦ／ＣＨ３ＣＮでのＥＳＩ−ＭＳ（ｍ／ｚ）：［Ｍ］＋：１９９３．７、［Ｍ］２＋：９９７．９（ＭＷ計算値：１９９４．１ｇ／モル）
【０１９９】
実施例６：Ｎ−（２，２，６，６−テトラメチル−１−プロポキシ−ピペリジン−４−イル）−Ｎ’，Ｎ’−ビス−［２−（２，２，６，６−テトラメチル−１−プロポキシ−ピペリジン−４−イルアミノ）−エチル］−エタン−１，２−ジアミン（Ｉ−１０４）
【化１６】
0005980365.tif 000017
【０２００】
機械攪拌器、熱電対、滴下漏斗及び凝縮器を装備した四つ口丸底フラスコに、３０．０ｇ（０．１４１モル）の２，２，６，６−テトラメチル−１−プロポキシ−ピペリジン−４−オン、７．７ｇ（０．０５２６モル）のトリス−（２−アミノエチル）−アミン及び３５０ｍＬのシクロヘキサンを装入する。溶液を還流しながら３時間加熱して水を除去する。その後、これを室温に冷却し、１２０ｍＬのＭｅＯＨを１５℃で添加する。
【０２０１】
４．０ｇ（０．１０６モル）のＮａＢＨ４をゆっくりと１５℃で添加する。溶液を最終的に温めて、室温で一晩撹拌する。
【０２０２】
これを２００ｍＬのＨ２Ｏ及び２００ｍＬのＣＨ２Ｃ１２で２回洗浄する。溶媒を減圧下で除去すると黄橙色固体が得られる。この固体を１２０ｍＬのアセトン中で１５分間音波処理によって精製すると、化合物Ｉ−１０４が白色の析出物として得られる。
収率：２４．５ｇ（６３％）
ＴＧＡ（１０℃／分）：２１０℃：−０．１５％；２６０℃：−３．８３％
融点：１２６〜１２９℃
元素分析：
計算値  Ｃ：６８．３４％  Ｈ：１１．８８％  Ｎ：１３．２８％
実測値  Ｃ：６７．５９％  Ｈ：１１．６２％  Ｎ：１３．０８％
ＴＨＦ／ＣＨ３ＣＮでのＥＳＩ−ＭＳ（ｍ／ｚ）：［Ｍ］＋：７３８．９（ＭＷ計算値：７３８．２ｇ／モル）
【０２０３】
実施例７：Ｎ，Ｎ’−ビス−（２−｛（２，２，６，６−テトラメチル−１−プロポキシ−ピペリジン−４−イル）−（２，４−ビス−｛ｎ−ブチル−（２，２，６，６−テトラメチル−１−プロポキシ−ピペリジン−４−イル）−アミノ｝−［１，３，５］トリアジン−６−イル）−アミノ｝−エチル）−Ｎ’−（２，２，６，６−テトラメチル−１−プロポキシ−ピペリジン−４−イル）−Ｎ’−（２，４−ビス−｛ｎ−ブチル−（２，２，６，６−テトラメチル−１−プロポキシ−ピペリジン−４−イル）−アミノ｝−［１，３，５］トリアジン−６−イル）−エタン−１，２−ジアミン（Ｐ−２０３）
【化１７】
0005980365.tif 000018
【０２０４】
機械攪拌器を装備した１．０Ｌのオートクレーブに、４００ｍＬのキシレン中の、２０．０ｇ（０．０２７１モル）の化合物Ｉ−１０４、５３．５ｇ（０．０８２モル）の化合物Ｉ−１０３及び５．４４ｇのＮａＯＨａｑ（３０％；０．１３６モル）を添加する。混合物を１６０℃で２０時間加熱する。溶液を冷却して５０℃にて３００ｍＬのＨ２Ｏで２回洗浄する。キシレンを減圧下で除去すると褐色固体が得られる。この固体を１０ｍＬのＣＨ２Ｃ１２に溶解し、２５０ｍＬの冷ＭｅＯＨで沈殿させることによって精製すると、化合物Ｐ−２０３が白黄色の粉末として得られる。
収率：３０．８ｇ（４４％）
ＴＧＡ（１０℃／分）：２１０℃：−０．０７％；２６０℃：−２．９６％
融点：１５７〜１６１℃
ＣＨ２Ｃ１２／ＭｅＯＨでのＥＳＩ−ＭＳ（ｍ／ｚ）：［Ｍ＋ＭｅＯＨ］＋：２６１９．２（Ｍｗ計算値：２６１８．１ｇ／モル）
元素分析：
計算値  Ｃ：６８．２８％  Ｈ：１０．９９％  Ｎ：１５．１７％
実測値  Ｃ：６８．１９％  Ｈ：１１．０５％  Ｎ：１５．２１％
【０２０５】
実施例８：Ｎ，Ｎ’−ビス−（３−｛（２，４−ビス−｛ｎ−ブチル−（２，２，６，６−テトラメチル−１−プロポキシ−ピペリジン−４−イル）−アミノ｝−［１，３，５］トリアジン−６−イル）−アミノ｝−プロピル）−ビス−Ｎ，Ｎ’−（２，４−ビス−｛ｎ−ブチル−（２，２，６，６−テトラメチル−１−プロポキシ−ピペリジン−４−イル）−アミノ｝−［１，３，５］トリアジン−６−イル）−エタン−１，２−ジアミン（Ｃ−３０１）
【化１８】
0005980365.tif 000019
【０２０６】
ａ）化合物Ｃ−３０１はＵＳ６１１７９９５号（第２０欄、第２５行）に記載されている。
【０２０７】
ｂ）機械攪拌器、熱電対、滴下漏斗及び凝縮器を装備した四つ口丸底フラスコに、キシレン３００ｍＬ中の８８．５ｇ（０．１３６モル）の化合物Ｉ−１０３、５．８９ｇ（０．０３３８モル）のＮ，Ｎ’−ビス−（３−アミノプロピル）−エタン−１，２−ジアミン及び１２ｇのＮａＯＨａｑ（３０％、０．３０モル）を装入する。混合物を１６０℃で２４時間加熱し、次いで冷却し、そしてｐＨ＝７〜８まで複数回水で洗浄する。
【０２０８】
有機相を分離し、Ｎａ２ＳＯ４で乾燥させ、そして溶媒を減圧下で除去する。得られた赤褐色の固体を３０ｍＬのＣＨ２Ｃ１２に溶解し、４００ｍＬの冷ＭｅＯＨから沈殿させると、化合物Ｃ−３０１が白色粉末として得られる。
収率：２８ｇ（３１％）
ＴＧＡ（１０℃／分）：２２０℃：−０．０５％；２９０℃：−４．１２％
融点：１０２〜１０６℃
Ｍａｌｄｉ−Ｔｏｆ（ｍ／ｚ；マトリックスとしてのα−シアノ−４−ヒドロキシケイ皮酸）：［Ｍ＋Ｈ］＋：２６４０（ＭＷ計算値：２６３８．１ｇ／モル）
元素分析：
計算値  Ｃ：６７．３８％  Ｈ：１０．７７％  Ｎ：１６．９９％
実測値  Ｃ：６７．５４％  Ｈ：１０．９１％  Ｎ：１６．９８％
【０２０９】
実施例９：Ｎ，Ｎ’−ビス−（２，２，６，６−テトラメチル−１−メトキシ−ピペリジン−４−イル）−Ｎ，Ｎ’−ビス−｛２，４−ビス−｛ｎ−ブチル−（２，２，６，６−テトラメチル−１−メトキシ−ピペリジン−４−イル）−アミノ｝−［１，３，５］トリアジン−６−イル｝−ヘキサン−１，６−ジアミン（Ｐ−２０４）
【化１９】
0005980365.tif 000020
【０２１０】
１Ｌの反応器に、２７５ｇのトルエン中の１５０ｇ（０．１０７モル）の化合物Ｉ−１０１を装入する。０．８ｇ（０．００２４モル）のタングステン酸ナトリウム二水和物、０．６ｇ（０．０１０モル）の酢酸、６．３ｇ（０．３５０モル）の水及び１．３ｇのベンジルトリメチルアンモニウムクロリド（０．００６９モル）を添加する。反応物を５８℃に加熱し、２１３ｇの過酸化水素（５０％ｗ／ｗ；３．１３モル）を３時間以内に添加する。この反応物を一晩室温で撹拌する。反応物を炭酸ナトリウム溶液で洗浄し、次いで水で洗浄する。得られた暗赤色の溶液を１．５Ｌの反応器に移し、１０５ｇのトルエン、５４ｇの水、１２５ｇの酢酸、１．９ｇ（０．０１９モル）のＣｕＣｌ及び１２０ｇ（２．７１モル）のアセトアルデヒドを添加する。反応物を４０℃に加熱し、１４５ｇの過酸化水素（５０％ｗ／ｗ；２．１３モル）を４時間以内に添加し、その後、一晩撹拌する。次に、０．９８ｇ（０．００９９モル）のＣｕＣｌ及び６０ｇ（１．３６モル）のアセトアルデヒドを添加する。７２ｇの過酸化水素（５０％ｗ／ｗ；１．０７モル）を２時間かけて投入し、反応物を２．５時間４０℃で撹拌する。仕上げ：相を分離し、水相を捨てる。６０ｇのトルエンを有機相に添加し、次いで有機相を、過酸化物が検出されなくなるまで、Ｎａ２ＣＯ３及びＥＤＴＡの水溶液、Ｎａ２ＣＯ３、Ｎａ２ＳＯ３及びＥＤＴＡの水溶液及びＮａ２ＳＯ３の水溶液で洗浄する。反応物を炭酸水素ナトリウム溶液（５％ｗ／ｗ）で洗浄し、溶媒を留去する。生成物を４０〜８０℃で真空下で乾燥させると、化合物Ｐ−２０４が白色〜オフホワイトの粉末として得られる。
収率：９５ｇ
１Ｈ  ＮＭＲ（ＣＤＣｌ３、４００ＭＨｚ、δ（ｐｐｍ））：５．４−５．０（ｍ）；３．６７（ｍ）；３．２９（ｍ）；１．９−０．８（ｍ）
ＭＳ（大気圧化学イオン化、ｍ／ｚ）：１５７４．１［Ｍ＋１］、１５４４．２、１５１４．２、１４８４．３
ＴＧＡ（１０℃／分）：２１０℃：−１．６８％；２６０℃：−３．３１％；３００℃：−５．９９％
融点：１３４〜１３７℃
【０２１１】
適用例：
実施例１０：低密度ポリエチレンフィルムの光安定化
ＬＤＰＥ膜の製造：
ターボミキサー（Ｃａｃｃｉａ、Ｌａｂｏ１０）内で、表１による添加剤を、ＬＤＰＥ（即ち、低密度ポリエチレン）と混合する。この混合物を、最大温度２００℃でＯ．Ｍ．Ｃ．二軸スクリュー押出機（スクリュー直径１９ｍｍ及び比１：２５の型式ＥＢＶ１９／２５）を用いて押出す。続いて顆粒を混合し、２１０℃の最大温度で動作するブロー押出機（Ｄｏｌｃｉ）を用いて、厚さ１５０μｍの膜を製造するための算出最終濃度を得るために、同じＬＤＰＥで希釈する。ＬＤＰＥ膜の算出最終濃度を表１に示す。
【０２１２】
【表１】
0005980365.tif 000021
ａ）本発明によるもの
ｂ）比較のもの
ｃ）Ｉｒｇａｎｏｘ  １０１０（ＲＴＭ、Ｃｉｂａ）はテトラキス−［３−（３，５−ジ−ｔｅｒｔ−ブチル−４−ヒドロキシ−フェニル）−プロピオニルオキシメチル］−メタン
【化２０】
0005980365.tif 000022
ｄ）Ｔｉｎｕｖｉｎ  ＮＯＲ３７１（ＲＴＭ、Ｃｉｂａ）はオリゴマー化合物の混合物であり、これは２−クロロ−４，６−ビス−（ジ−ｎ−ブチルアミノ）−［１，３，５］トリアジンで末端封止した２，４−ジクロロ−６−｛ｎ−ブチル−（２，２，６，６−テトラメチル−１−プロポキシ−ピペリジン−４−イル）−アミノ｝−［１，３，５］トリアジンとＮ，Ｎ’−ビス−（２，２，６，６−テトラメチル−１−プロポキシ−ピペリジン−４−イル）−ヘキサン−１，６−ジアミンとの形式的な縮合生成物である。
【０２１３】
【化２１】
0005980365.tif 000023
ｅ）Ｃｈｉｍａｓｓｏｒｂ  ２０２０（ＲＴＭ、Ｃｉｂａ）はオリゴマー化合物の混合物であり、これは２−クロロ−４，６−ビス−（ジ−ｎ−ブチルアミノ）−［１，３，５］トリアジンで末端封止した２，４−ジクロロ−６−｛ｎ−ブチル−（２，２，６，６−テトラメチル−ピペリジン−４−イル）−アミノ｝−［１，３，５］トリアジンとＮ，Ｎ’−ビス−（２，２，６，６−テトラメチル−ピペリジン−４−イル）−ヘキサン−１，６−ジアミンとの形式的な縮合生成物である。
【０２１４】
【化２２】
0005980365.tif 000024
【０２１５】
ＬＤＰＥ膜における安定剤としての添加剤の性能：
光曝露：ＬＤＰＥ膜を、６５００Ｗのキセノンランプ（０．３５Ｗ／ｍ２；常時点灯サイクル、ブラックパネル温度＝６３℃）を装備したアトラスウェザロメーター（モデルＣｉ６５Ａ）内で暴露した。
【０２１６】
Ｖａｐａｍ処理：ＬＤＰＥ膜を密閉したチャンバ内に置き、これを０．７４ｖ／ｖのＶａｐａｍの水溶液（３９．１質量％の水中のＮ−メチル−ジチオカルバミン酸ナトリウム）の蒸気に曝す。この系を３０℃で２０日間維持する。次にＬＤＰＥ膜を上記のように光曝露させる。
【０２１７】
測定パラメータ：
１）カルボニル増加分：光／熱安定剤としての性能を評価するための適用試験におけるＬＤＰＥ膜のカルボニル帯域の増加分（１７１０ｃｍ−１）の測定。
【０２１８】
増加分の値が高いほど、より高い程度の酸化的分解を示す。
【０２１９】
２）破断点引張伸び：光／熱安定剤としての性能を評価するための適用試験におけるＬＤＰＥ膜の伸び率特性の測定。試験は１００ｍｍ／分の速度、３０ｍｍのホルダー間隔及び２０℃の温度でＺＷＩＣＫＺ１．０試験機を用いて行う。
【０２２０】
破断点引張伸びについて出発値に近い値は、分解が少ないことを示す。
【０２２１】
【表２】
0005980365.tif 000025
【０２２２】
【表３】
0005980365.tif 000026
【０２２３】
【表４】
0005980365.tif 000027
【０２２４】
【表５】
0005980365.tif 000028
【０２２５】
実施例１１：ポリプロピレン膜の難燃性
ＰＰ膜の製造：
特に記載のない限り、商業的なポリプロピレン（Ｍｏｐｌｅｎ  ＨＰ  ５５２Ｒ、製造業者：Ｂａｓｅｌｌ）を、２３０℃の最大温度Ｔｍａｘで、１２０ｒｐｍスクリュー速度について約１２ｋｇ／ｈのスループット速度を有する、共回転押出機型のＢｅｒｓｔｏｒｆｆ  ３２Ｄ（ラボサイズの二軸スクリュー押出機、２５ｍｍのスクリュー直径、９つの加熱領域）を用いて処理し、添加剤を表６に示す。水浴中で冷却した後、ポリマーのストランドを粒状化する。
【０２２６】
試験片を、Ｃｏｌｌｉｎ社製の押出機Ｔｅｃｈ−ｌｉｎｅ  Ｅ  ２０Ｔと結合されたキャストフィルム装置Ｔｅｃｈ−ｌｉｎｅ  ＣＲ７２Ｔを用いてキャストフィルム押出（厚さ１５０μｍ）によって製造する。
【０２２７】
ＰＰ膜の算出最終濃度を表６に示す。
【０２２８】
【表６】
0005980365.tif 000029
【０２２９】
ＰＰ膜における難燃剤としての添加剤の性能：
ＤＩＮ４１０２−Ｂ２：試験試料を、改変したＤＩＮ４１０２−Ｂ２（端点火）試験に従って難燃性について検査し、その際、改変とは試験片の長さが１９０ｍｍの代わりに１６０ｍｍである、即ち、片寸法が高さ１６０ｍｍ及び幅６０ｍｍである。２つの基本的な結果が得られる：未分類及びＢ２。
【０２３０】
ＵＬ９４−ＶＴＭ：試験試料をＵＬ９４−ＶＴＭに従って難燃性について調べる。４つの基本的な結果が得られる：未分類、ＶＴＭ２、ＶＴＭ１及びＶＴＭ０。ＶＴＭ０は最も良好な基本的な結果を示す。
【０２３１】
【表７】
0005980365.tif 000030
【０２３２】
ｆ）：点火した試験片からたれている燃焼ドリップが試験片の下に置かれた紙に着火する場合、ＤＩＮ４１０２−Ｂ２標準試験に従って「あり」と評価する。
【０２３３】
燃焼時間及び損傷長さの値が低い場合、難燃性の向上を反映する。
【０２３４】
【表８】
0005980365.tif 000031
ｇ）：点火した試験片からたれている燃焼ドリップがＵＬ９４−ＶＴＭ標準試験による試験片の下に置かれた綿に着火する（５つの試験のうちの）試験の数。
【０２３５】
全燃焼時間の値の減少及び燃焼ドリップの綿への着火性の低下は、難燃性の向上を反映する。